FR 3025243 A1 20160304 FR 1558006 A 20150828 OUTILS DE FORAGE DEGRADABLES EN EAU DOUCE COMPRENANT DES ALLIAGES DE MAGNESIUM ET D'ALUMINIUM REFERENCE CROISEE AUX DEMANDES LIEES [0001] Cette demande revendique la priorité au document PCT/US2014/053185 déposé le 28 Aout 2014 et intitulé "Outils de forage Dégradables Comprenant des Alliages de Magnésium." CONTEXTE 10 [0002] La présente divulgation concerne des outils de forage utilisés dans l'industrie du pétrole et du gaz et, plus particulièrement, des outils de forage dégradables comprenant un alliage dopé qui se dégrade au moins partiellement en présence d'eau douce possédant une salinité de moins d'environ 1000 parties par million (ppm). 15 [0003] Dans l'industrie du pétrole et du gaz, une variété importante d'outils de forage est utilisée au sein d'un puits de forage en connexion avec la production d'hydrocarbures ou le remaniement d'un puits qui s'étend dans une formation souterraine produisant des hydrocarbures. Par exemple, certains outils de forage, tels que des bouchons de fracturation (i.e., des bouchons de "frac"), 20 des bouchons de support, et des conditionneurs, peuvent être utilisés pour sceller un composant contre le revêtement le long de la paroi d'un puits de forage ou pour isoler une zone de pression de la formation d'un autre. [0004] Après que l'opération de production ou de remaniement est complète, l'outil de fond de trou doit être retiré du puits de forage, de façon à 25 permettre la production ou à d'autres opérations de se poursuivre sans être gêné par la présence de l'outil de fond de trou. Le retrait de(s) l'outil(s) de fond de trou est traditionnellement accompli par de complexes opérations de récupération impliquant le fraisage ou le forage de l'outil de fond de trou pour une récupération mécanique. De façon à faciliter de telles opérations, les outils 30 de forage ont traditionnellement été composés de matériaux métalliques pouvant être forés, tels que de la fonte, du laiton, ou de l'aluminium. Ces opérations peuvent être onéreuses et couteuses en temps, car elles impliquent l'introduction d'un chapelet d'outils (par ex., une connexion mécanique avec la surface) dans le puits de forage, le fraisage ou le forage de l'outil de fond de 35 trou (par ex., une rupture d'étanchéité), et la récupération mécanique de l'outil 3025243 2 de fond de trou ou des pièces de celui-ci à partir du puits de forage pour remonter à la surface. BREVE DESCRIPTION DES DESSINS [0005] Les figures suivantes sont incluses pour illustrer certains aspects de la présente divulgation, et ne devraient pas être perçues comme deS modes de réalisation exclusifs. Le sujet divulgué est capable de modifications, d'altérations, de combinaisons, et d'équivalents en forme et en fonction considérables, sans s'écarter de l'étendue de cette divulgation. [0006] FIG. 1 est un puits qui peut employer un ou plusieurs principes de la présente divulgation, selon un ou plusieurs modes de réalisation. [0007] FIG. 2 illustre une vue en coupe d'un outil de fond de trou exemplaire qui peut employer un ou plusieurs principes de la présente divulgation, selon un ou plusieurs modes de réalisation. [0008] FIG. 3 illustre le taux de dégradation d'une solution solide d'alliage de magnésium dopé, selon un ou plusieurs modes de réalisation de la présente divulgation. [0009] FIG. 4 illustre le taux de corrosion d'une solution solide d'alliage de magnésium dopé, selon un ou plusieurs modes de réalisation de la présente 20 divulgation. DESCRIPTION DETAILLEE [0010] La présente divulgation concerne des outils de forage utilisés dans l'industrie du pétrole et du gaz et, plus particulièrement, des outils de 25 forage dégradables comprenant un alliage dopé qui au moins partiellement se dégrade en présence d'eau douce possédant une salinité de moins d'environ 1000 ppm. [0011] Un ou plusieurs modes de réalisation illustratifs divulgués dans le présent document sont présentés ci-dessous. Toutes les caractéristiques 30 d'une situation réelle ne sont pas décrites ou montrées dans cette demande par souci de clarté. Il est entendu que dans le développement d'un mode de réalisation réel incorporant les modes de réalisation divulgués dans le présent document, de nombreuses décisions spécifiques aux mises en oeuvre doivent être faites pour atteindre les buts du dévetoppeur, tels que la conformité avec 35 des contraintes liées au système, liées à la lithologie, liées au business, liées au 3025243 gouvernement, et d'autres, qui varient selon la mise en oeuvre et avec le temps. Alors que les efforts d'un développeur peuvent être complexes et demander du temps, de tels efforts seraient, néanmoins, une routine à effectuer pour ceux ayant des compétences moyennes dans le domaine possédant le bénéfice de 5 cette divulgation. [0012] Il doit être noté que lorsque l'on emploie "environ" dans le présent document au début d'une liste numérique, le terme modifie chaque nombre de la liste numérique. Dans certaines listes numériques de gammes, certaines limites basses listées peuvent être supérieures à certaines limites 10 hautes listées. Un homme du métier reconnaitra que le sous-ensemble choisi nécessitera la sélection d'une limite supérieure en excès de la limite inférieure choisie. Sauf indication contraire, tous les nombres exprimant des quantités d'ingrédients, des propriétés telles que le poids moléculaire, les conditions de réaction, et ainsi de suite utilisés dans la présente spécification et les 15 revendications associées doivent être entendues comme étant modifiées dans tous les exemples par le terme "environ". Tel qu'utilisé dans le présent document, le terme "environ" englobe +/- 5% de chaque valeur numérique. Par exemple, si la valeur numérique est "environ 80%," alors elle peut être 80% +/5%, équivalent de 76°h à 84%. Par conséquent, sauf indication contraire, les paramètres numériques indiqués dans la spécification suivante et les revendications attachées sont des approximations qui peuvent varier selon les propriétés souhaitées pouvant être obtenues par les modes de réalisation exemplaires décrits dans le présent document. A tout le moins, et pas comme un essai de limiter l'demande de la doctrine des équivalents à la portée de la revendication, chaque paramètre numérique doit au moins être interprété à la lumière du nombre de chiffres significatifs rapportés et en appliquant des techniques d'arrondissement ordinaires. [0013] Alors que des compositions et des procédés sont décrits dans le présent document en des termes de "comprenant" des composants ou des étapes variés, les compositions et procédés peuvent également "se composer essentiellement de" ou "se composent" de composants et d'étapes variés. Lorsque "comprenant" est utilisé dans une revendication, il est utilisé ouvertement. [0014] Tel qu'utilisé dans le présent document, le terme 35 "substantiellement" signifie largement, mais pas nécessairement entièrement. 3025243 4 [0015] L'utilisation de termes de direction tel que dessus, dessous, supérieur, inférieur, vers le haut, vers le bas, à gauche, à droite, ascendant, descendant et autres, sont utilisés par rapport aux modes de réalisation illustratifs comme ils sont représentés dans les figures, la direction vers le haut 5 étant vers le haut de la figure correspondante et la direction vers le bas étant vers le bas de la figure correspondante, la direction ascendante étant vers la surface du puits et la direction descendante étant vers le haut du puits. [0016] Les outils de forage décrits dans le présent document incluent un ou plusieurs composants constitués d'un alliage dopé dans une 10 solution solide capable de dégradation au moins partiellement par corrosion galvanique en présence d'eau douce possédant une salinité de moins d'environ 1000 ppm, où la présence du dopant accélère le taux de corrosion comparé à un alliage similaire sans dopant. En effet, la dégradation dans l'eau douce comme décrite dans le présent document peut être améliorée en incluant le dopant dans 15 un alliage seul, et peut en outre être augmentée en augmentant la concentration du dopant dans celle-ci. Tel qu'utilisé dans le présent document le terme "se dégradant au moins partiellement" ou "se dégrade partiellement" fait référence à l'outil ou composant se dégradant au moins au point dans lequel environ 20% ou plus du poids de l'outil ou du composant se dégrade. 20 [0017] Tel qu'utilisé dans le présent document, le terme "eau douce" fait référence à de l'eau possédant une salinité de moins d'environ 1000 ppm. Les outils de forage de la présente divulgation peuvent inclure de multiples composants structurels qui peuvent chacun être composé d'alliages dopés décrits dans le présent document. Par exemple, dans un mode de réalisation, un 25 outil de fond de trou peut comprendre au moins deux composants, chacun fait du même alliage dopé ou chacun fait de différents alliages dopés. Dans d'autres modes de réalisation, l'outil de fond de trou peut comprendre plus de deux composants qui peuvent chacun être fait du même ou de différents alliages dopés. De plus, il n'est pas nécessaire que chaque composant d'un outil de fond 30 de trou soit composé d'un alliage dopé, à condition que l'outil de fond de trou soit capable de dégradation suffisante pour une utilisation dans une opération descendante particulière. Par conséquent, un ou plusieurs composants de l'outil de fond de trou peuvent avoir différents taux de dégradations basé sur le type de l'alliage dopé choisi. 3025243 [0018] Tel qu'utilisé dans le présent document, le terme "dégradable" et toutes ses variantes grammaticales (par ex., "se dégrade," "dégradation," "se dégradant," et autres) fait référence à la dissolution, à la conversion galvanique, ou à la conversion chimique de matériaux solides de 5 sorte qu'il en résulte une intégrité structurelle réduite. Dans la dégradation complète, la forme structurelle est perdue. Les solutions solides d'alliage dopé décrites dans le présent document peuvent se dégrader par corrosion galvanique en présence d'eau douce. Le terme "corrosion galvanique" fait référence à la corrosion survenant lorsque deux métaux différents ou des alliages métalliques 10 sont en connectivité électrique l'un avec l'autre et tous deux sont en contact avec un électrolyte. Le terme "corrosion galvanique" inclut la micro-corrosion galvanique. L'électrolyte dans le présent document est l'eau douce comme précédemment défini. Tel qu'utilisé dans le présent document, le terme "connectivité électrique" signifie que les deux métaux ou alliages métalliques 15 différents soit se touchent ou soit sont en proximité rapprochée l'un avec l'autre de sorte que lorsqu'en contact avec un électrolyte, l'électrolyte devient électriquement conducteur et la migration ionique survient entre un des métaux et l'autre métal. [0019] Dans certains cas, la dégradation de l'alliage dopé peut être 20 suffisante pour que les propriétés mécaniques du matériau soient réduites à un point de sorte que le matériau ne maintienne plus son intégrité et, en substance, s'effondre ou se détache. Les conditions pour la dégradation sont généralement des conditions de puits de forage dans un environnement de puits de forage où un stimulus externe peut être utilisé pour initier ou affecter le taux de 25 dégradation. Par exemple, de l'eau douce peut être introduite dans un puits de forage pour initier la dégradation ou peut être utilisée pour effectuer une autre opération (par ex., la fracturation hydraulique) de sorte que l'eau douce initie la dégradation en plus d'effectuer l'opération. Dans un autre exemple, le puits de forage peut naturellement produire l'électrolyte suffisant pour initier la 30 dégradation. Le terme "environnement de puits de forage" fait référence à une implantation souterraine au sein d'un puits de forage, et inclut les deux environnements de puits de forage et matériaux survenant naturellement ou des fluides introduits dans l'environnement de puits de forage. La dégradation des matériaux dégradables identifiés dans le présent document peut être d'environ 4 heures (hrs) à environ 576 hrs (ou d'environ 4 heures à environ 24 jours) à 3025243 partir du premier contact avec l'eau douce dans un environnement de puits de forage, englobant toute valeur et sous-ensemble entre les deux. Chacune de ces valeurs est cruciale pour les modes de réalisation de la présente divulgation et peut dépendre d'un nombre de facteurs incluant, mais pas seulement, l'alliage 5 choisi, le dopant choisi, la quantité du dopant choisi, et autres. Dans certains modes de réalisation, le taux de dégradation des alliages dopés décrits dans le présent document peut être accéléré basé sur les conditions dans le puits de forage ou les conditions des fluides du puits de forage (soit naturelles soit introduites) incluant température, pH, salinité, pression, et autres. 10 [0020] Dans certains modes de réalisation, l'électrolyte capable de dégrader les alliages dopés décrits dans le présent document peut être de l'eau douce possédant une salinité de moins d'environ 1000 ppm. Par exemple, dans certains modes de réalisation, la salinité de l'eau douce est dans la gamme d'environ 10 ppm à environ 1000 ppm, englobant toute valeur et sous-ensemble 15 entre les deux. Par exemple, la salinité peut être d'environ 10 ppm à environ 100 ppm, ou d'environ 100 ppm à environ 200 ppm, ou d'environ 200 ppm à environ 400 ppm, ou d'environ 400 ppm à environ 600 ppm, ou d'environ 600 ppm à environ 800 ppm, ou d'environ 800 ppm à environ 1000 ppm, englobant toute valeur et sous-ensemble entre les deux. Chacune de ces valeurs est 20 cruciale pour les modes de réalisation de la présente divulgation et peut dépendre d'un nombre de facteurs incluant, mais pas seulement, le taux de dégradation souhaité, la disponibilité de l'eau possédant une ppm particulière, le type d'ion ou de sel au sein de l'eau douce, et autres. [0021] La salinité de l'eau douce dépend de la présence d'ions ou de 25 sels capables de fournir de tels ions. Dans certains modes de réalisation, la salinité peut être due à la présence d'un anion halogénure (i.e., fluorure, chlorure, bromure, iodure, et d'astatine), un sel d'halogénure, un oxoanion (incluant des oxoanions et des polyoxoanions monomères), et une quelconque combinaison de ceux-ci. Des exemples appropriés de sels d'halogénure pour une 30 utilisation en tant qu'électrolytes de la présente divulgation peuvent inclure, mais ne sont pas limités à, un fluorure de potassium, un chlorure de potassium, un bromure de potassium, un iodure de potassium, un chlorure de sodium, un bromure de sodium, un iodure de sodium, un fluorure de sodium, un fluorure de calcium, un chlorure de calcium, un bromure de calcium, un iodure de calcium, 35 un fluorure de zinc, un chlorure de zinc, un bromure de zinc, un iodure de zinc, 3025243 7 un fluorure d'ammonium, un chlorure d'ammonium, un bromure d'ammonium, un iodure d'ammonium, un chlorure de magnésium, carbonate de potassium, nitrate de potassium, nitrate de sodium, et une quelconque combinaison de ceux-ci. Les oxyanions pour une utilisation en tant qu'électrolyte de la présente 5 divulgation peuvent être généralement représentés par la formule AxOyz-, où A représente un élément chimique et O est un atome d'oxygène ; x, y, et z sont des nombres entiers compris entre environ 1 et environ 30, et peuvent être ou ne peuvent pas être le même nombre entier. Des exemples d'oxoanions convenables peuvent inclure, mais ne sont pas limités à, carbonate, borate, 10 nitrate, phosphate, sulfate, nitrite, chlorite, hypochlorite, phosphite, sulfite, hypophosphite, hyposulfite, triphosphate, et une quelconque- combinaison de ceux-ci. [0022] Dans certains modes de réalisation, la salinité de l'eau douce décrite dans le présent document est due à la présence d'ions choisis parmi le 15 groupe constitué de chlorure, sodium, nitrate, calcium, potassium, magnésium, bicarbonate, sulfate, et une quelconque combinaison de ceux-ci. [0023] En référence maintenant à la FIG. 1, en illustré est un puits exemplaire 110 pour un outil de fond de trou 100. Comme indiqué, un derrick 112 avec un plancher d'appareil de forage 114 est positionné sur la surface de 20 la terre 105. Un puits de forage 120 est positionné en dessous du derrick 112 et le plancher d'appareil de forage 114 et s'étend dans formation souterraine 115. Comme indiqué, le puits de forage peut être aligné avec le boitier 125 qui est cimenté en place avec le ciment 127. On comprendra que bien que la FIG. 1 représente le puits de forage 120 possédant un boitier 125 étant cimenté en 25 place avec le ciment 127, le puits de forage 120 peut être entièrement ou partiellement tubé et entièrement ou partiellement cimenté (i.e., le boitier traverse entièrement ou partiellement le puits de forage et peut ou ne peut pas être entièrement ou partiellement cimenté en place), sans s'éloigner de l'étendue de la présente divulgation. De plus, le puits de forage 120 peut être 30 un puits de forage à trou ouvert. Un chapelet d'outils 118 s'étend à partir du derrick 112 et du plancher d'appareil de forage 114 vers le bas dans le puits de forage 120. Le chapelet d'outils 118 peut être une quelconque connexion mécanique à la surface, tel que, par exemple, des câbles, des câbles lisses, des tuyaux joints, ou un tubage enroulé. Comme indiqué, le chapelet d'outils 118 35 suspend l'outil de fond de trou 100 pour une implantation dans le puits de 3025243 forage 120 à un endroit souhaité pour effectuer une opération de fond de trou spécifique. Des exemples de telles opérations de fond de trous peuvent inclure, mais ne sont pas limités à, une opération de stimulation, une opération d'acidification, une opération de fracturation d'acides, une opération de contrôle 5 du sable, une opération de fracturation, une opération de garnissage à fracturation, une opération corrective, une opération de perforation, une opération de consolidation d'un puits de forage proche, une opération de forage, une opération d'assemblage, et une quelconque combinaison de ceux-ci. [0024] Dans certains modes de réalisation, l'outil de fond de trou 10 100 peut comprendre un ou plusieurs composants, un ou la totalité peut être composé d'un alliage dopé dégradable (i.e., tout ou au moins une partie de l'outil de fond de trou 100 peut être composé d'un alliage dopé décrit dans le présent document). Dans certains modes de réalisation, l'outil de fond de trou 100 peut être un type quelconque de dispositif d'isolation de puits de forage 15 capable d'étanchéifier de façon fluide deux sections du puits de forage 120 à partir de l'un et l'autre, et de maintenir une pression différentielle (i.e., pour isoler une zone de pression à partir d'une autre). Le dispositif d'isolation de puits de forage peut être utilisé en contact direct avec la face de formation du puits de forage, avec la colonne de tubage, avec un écran ou treillis métallique, et autres. 20 Des exemples de dispositifs d'isolation de puits de forage convenables peuvent inclure, mais ne sont pas limités à, un bouchon de fracturation, une bille de fracturation, une bille de réglage, un bouchon de support, une garniture de puits de forage, un bouchon de cimentation, un bouchon de ciment, un bouchon de conduite de base, un bouchon de tamis à sable, un bouchon de dispositif de 25 régulation de débit (ICD), un bouchon ICD autonome, une section de tubage, une colonne de tubage, et une quelconque combinaison de ceux-ci. Dans certains modes de réalisation, l'outil de fond de trou 100 peut être un dispositif d'isolation de puits de forage, un outil de perforation, un outil de cimentation, ou un outil de complétion. L'outil de fond de trou 100 peut, dans d'autres modes de 30 réalisation, être un outil de forage, un outil de test, un outil de câbles lisses, un outil de câbles, un outil autonome, un outil de perforation par transport de tube, et une quelconque combinaison de ceux-ci. L'outil de fond de trou 100 peut avoir un ou plusieurs composants fait de l'alliage dopé incluant, mais pas seulement, un mandrin d'une garniture ou d'un bouchon, un anneau 35 d'espacement, un agent glissant, une cale, un anneau de retenue, une buse 3025243 9 anti-extrusion ou de secours, une rampe d'orientation, une bille, un clapet, un siège de bille, un manchon, un boitier pour canon de perforation, un projectile de ciment, un projectile de raclage, un élément d'étanchéité, une cale, un bloc de glissement (par ex., pour éviter la translation des manchons glissants), un 5 outil de diagraphie, un boitier, un mécanisme de relâche, un outil d'évacuation, un bouchon pour dispositif de régulation de débit, un bouchon autonome pour dispositif de régulation de débit, un couplage, un connecteur, un support, une enceinte, une cage, un corps de glissement, un sabot conique, ou tout autre outil de fond de trou ou composant de ceux-ci. 10 [0025] Les alliages dopés utilisés pour former un premier ou second (ou supplémentaire) composant de l'outil de fond de trou 100 peuvent se présenter sous la forme d'une solution solide. Tel qu'utilisé dans le présent document, le terme "solution solide" fait référence à un alliage qui est formé à partir d'une coulée unique où tous les composants dans l'alliage (par ex., un 15 alliage de magnésium et/ou alliage d'aluminium) sont fondus ensemble dans un moule. Le moule peut être ultérieurement extrudé, corroyé, à pan coupé, ou travaillé. De préférence, le matériau d'alliage primaire (par ex., magnésium ou aluminium) et au moins un autre ingrédient (par ex., un dopant, des métaux de terres rares, ou d'autres matériaux, comme précisé ci-dessous) sont 20 uniformément distribués dans tout l'alliage dopé, bien que des inclusions granulaires peuvent également être présentes, sans s'éloigner de l'étendue de la présente divulgation. Tel qu'utilisé dans le présent document, le terme "inclusions granulaires" (ou simplement "inclusions") englobe les deux intrainclusions et inter-inclusions granulaires. Tel qu'utilisé dans le présent 25 document, le terme "matériau d'alliage primaire" (ou "alliage primaire"), et des variantes grammaticales de ceux-ci, fait référence au métal le plus abondant (> 50%) dans un alliage (par ex., un alliage dopé). Il est entendu que quelques variations mineures dans la distribution de particules de l'alliage primaire et l'au moins un autre ingrédient peuvent survenir, mais qu'il est préférable que la 30 distribution est telle qu'une solution solide de l'alliage métallique survient. Dans certains modes de réalisation, l'alliage primaire et au moins un autre ingrédient dans les alliages dopés décrits dans le présent document sont en une solution solide, dans lequel l'addition d'un dopant entraine la formation d'inclusions granulaires. 3025243 10 [0026] Le dopant est en solution avec l'alliage pour former les alliages dopés de la présente divulgation. Pendant la fabrication, le dopant peut être ajouté dans le cadre d'un alliage mère. Par exemple, le dopant peut être ajouté à un des éléments d'alliage avant de mélanger tous les autres alliages et 5 l'alliage primaire. Par exemple, pendant la fabrication d'un alliage AZ, discuté en détail ci-dessous, le dopant (par ex., du fer) peut être dissout dans de l'aluminium, suivi par le mélange avec l'alliage restant, du magnésium (l'alliage primaire), et d'autres composants si présents. Des quantités supplémentaires d'aluminium peuvent être ajoutées après dissolution du dopant, également, sans 10 s'éloigner de l'étendue de la présente divulgation, de façon à obtenir la composition souhaitée. [0027] Des dopants convenables utilisés pour former les alliages dopés décrits dans le présent document peuvent inclure, mais ne sont pas limités à, fer, cuivre, nickel, mercure, étain, chrome, cobalt, calcium, carbone, 15 lithium, silicium, argent, or, palladium, gallium, et une quelconque combinaison de ceux-ci. Dans certains modes de réalisation, les dopants préférés incluent cuivre, fer, nickel, mercure, gallium, et une quelconque combinaison de ceux-ci. Le dopant peut être inclut avec les alliages dopés décrits dans le présent document dans une quantité à partir d'environ 0,05% à environ 15% en poids 20 de l'alliage dopé, englobant chaque valeur et sous-ensemble entre les deux. Par exemple, le dopant peut être présent dans une quantité à partir d'environ 0,05% à environ 3%, ou d'environ 3% à environ 6%, ou d'environ 6% à environ 9%, ou d'environ 9% à environ 12%, ou d'environ 12% à environ 15% en poids de l'alliage dopé, englobant chaque valeur et sous-ensemble entre les deux. 25 D'autres exemples incluent un dopant dans une quantité à partir d'environ 1% à environ 10% en poids de l'alliage dopé, englobant chaque valeur et sous-ensemble entre les deux. Chacune de ces valeurs est cruciale pour les modes de réalisation de la présente divulgation et peut dépendre d'un nombre de facteurs incluant, mais pas seulement, le type d'alliage de magnésium et/ou d'aluminium 30 choisi, le taux de dégradation souhaité, l'environnement du puits de forage, et autres, et une quelconque combinaison de ceux-ci. [0028] Les alliages dopés décrits dans le présent document peuvent en outre comprendre une quantité de matériau, appelé "matériau supplémentaire," qui est défini ni comme l'alliage primaire, ni comme d'autres 35 matériaux d'alliage spécifiques à la formation de l'alliage dopé, ni comme le 3025243 11 dopant. Ce matériau supplémentaire peut inclure, mais n'est pas limité à, des matériaux inconnus, des impuretés, des additifs (par ex., ceux délibérément inclus pour faciliter les propriétés mécaniques), et une quelconque combinaison de ceux-ci. Le matériau supplémentaire affecte minimalement, le cas échéant, 5 l'accélération du taux de corrosion de l'alliage dopé. Par conséquent, le matériau supplémentaire peut, par exemple, inhiber le taux de corrosion ou n'avoir aucun effet sur celui-ci. Comme défini dans le présent document, le terme "minimalement" en référence à l'effet du taux d'accélération fait référence à un effet de pas plus d'environ 5% comme comparé à aucun matériau 10 supplémentaire n'étant présent. Ce matériau supplémentaire, comme discuté en plus grand détail ci-dessous, peut entrer dans les alliages dopés de la présente divulgation du fait de la recirculation naturelle à partir de matériaux bruts, de l'oxydation des alliages ou d'autres éléments, des procédés de fabrication (par ex., des procédés de fusion, des procédés de moulage, des procédés d'alliage, et 15 d'autres), ou autre, et une quelconque combinaison de ceux-ci. Alternativement, le matériau supplémentaire peut être intentionnellement inclut avec des additifs placés dans l'alliage dopé pour conférer une qualité bénéfique à l'alliage, comme précisé ci-dessous. Généralement, le matériau complémentaire est présent dans les alliages dopés décrits dans le présent document dans une quantité de moins 20 d'environ 10% en poids de l'alliage de magnésium dopé, n'incluant aucun matériau complémentaire du tout (i.e., 0%). [0029] Dans certains modes de réalisation, la densité du composant de l'outil de fond de trou 100 composé d'un alliage dopé, comme décrit dans le présent document, peut exposer une densité qui est relativement basse. La 25 faible densité peut se montrer avantageuse en s'assurant que l'outil de fond de trou 100 peut être placé dans des puits de forage de grande portée, tels que des puits de forage latéraux de grande portée. Comme il sera apprécié, le plus de composants de l'outil de fond de trou 100 composés d'un alliage dopé possédant une faible densité, le moins de densité de l'outil de fond de trou 100 comme un 30 tout. Dans certains modes de réalisation, l'alliage dopé est un alliage de magnésium ou un alliage d'aluminium, comme décrit ci-dessous, et peut avoir une densité de moins d'environ 5 g/cm3, ou inférieure à environ 4 g/cm3, ou inférieure à environ 3 g/cm3or inférieure à environ 2 g/cm3, ou inférieure à environ 1 g/cm3. Par exemple, dans certains modes de réalisation, l'alliage dopé 35 comprend un ou plusieurs éléments d'alliage qui sont plus légers que l'acier, la 3025243 12 densité peut être inférieure à environ 5 g/cm3. Par exemple, l'inclusion de lithium dans un alliage de magnésium peut réduire la densité de l'alliage. [0030] Dans certains modes de réalisation, l'alliage dopé formant au moins un des premiers composants ou des seconds composants (ou tout 5 composant supplémentaire) d'un outil de fond de trou 100 peut être un d'un alliage de magnésium dopé, un alliage d'aluminium dopé, et une quelconque combinaison de ceux-ci. [0031] En référence aux alliages de magnésium dopés utilisés pour former une partie de l'outil de fond de trou 100, le magnésium dans l'alliage de 10 magnésium dopé est présent à une concentration dans la gamme d'à partir d'environ 60% à environ 99,95% en poids de l'alliage de magnésium dopé, englobant toute valeur et sous-ensemble entre les deux. Par exemple, dans certains modes de réalisation, la concentration en magnésium peut être dans la gamme d'environ 60% à environ 99,95%, de 70% à environ 98%, et de 15 préférence d'environ 80% à environ 95% en poids de l'alliage de magnésium dopé, englobant toute valeur et sous-ensemble entre les deux. Chacune de ces valeurs est cruciale pour les modes de réalisation de la présente divulgation et peut dépendre d'un nombre de facteurs incluant, mais pas seulement, le type d'alliage de magnésium, la dégradabilité souhaitée de l'alliage de magnésium, et 20 autres. [0032] Les alliages de magnésium comprennent au moins un autre ingrédient hormis le magnésium. Les autres ingrédients peuvent être choisis à partir d'un ou de plusieurs métaux, d'un ou de plusieurs non-métaux, ou d'une combinaison de ceux-ci. Des métaux convenables qui peuvent être alliés avec le 25 magnésium incluent, mais ne sont pas limités au, lithium, sodium, potassium, rubidium, césium, béryllium, calcium, strontium, baryum, aluminium, gallium, indium, étain, thallium, plomb, bismuth, scandium, titane, vanadium, chrome, manganèse, fer, cobalt, nickel, cuivre, zinc, yttrium, zirconium, niobium, molybdène, ruthénium, rhodium, palladium, praséodyme, argent, lanthane, 30 hafnium, tantale, tungstène, terbium, rhénium, osmium, iridium, platine, or, néodyme, gadolinium, erbium, oxydes de tout ce qui précède, et une quelconque combinaison de ceux-ci. [0033] Des non-métaux convenables qui peuvent être alliés avec du magnésium incluent, mais ne sont pas limités au, graphite, carbone, silicium, 35 nitrure de bore, et des combinaisons de ceux-ci. Le carbone peut se présenter 3025243 13 sous la forme de particules de carbone, de fibres, de nanotubes, de fullerènes, et d'une quelconque combinaison de ceux-ci. Le graphite peut se présenter sous la forme de particules, de fibres, de graphène, et d'une quelconque combinaison de ceux-ci. Le magnésium et ses ingrédient(s) alliés peuvent être dans une solution 5 solide et pas dans une solution partielle ou un composé où des inter-inclusions granulaires peuvent être présentes. Dans certains modes de réalisation, le magnésium et ses ingrédient(s) alliés peuvent être uniformément distribués dans tout l'alliage de magnésium mais, comme il sera apprécié, quelques variations mineures dans la distribution des particules de magnésium et de ses 10 ingrédient(s) alliés peuvent survenir. Dans d'autres modes de réalisation, l'alliage de magnésium est une construction frittée et/ou une construction forgée. [0034] Comme décrit ci-dessus, les alliages de magnésium dopés de la présente divulgation comprennent un dopant. Le dopant peut être l'un des 15 quelconques dopants susmentionnés dans la gamme d'environ 0,05% à environ 15% en poids de l'alliage de magnésium dopé, ou à partir d'environ 1% à environ 10°/0 en poids de l'alliage de magnésium dopé, englobant toute valeur et sous-ensemble entre les deux. Comme exemples spécifiques, l'alliage de magnésium dopé peut comprendre un nickel dopant dans la gamme d'environ 20 0,1% à environ 6% (par ex., environ 0,1%, environ 0,5%, environ 1%, environ 2%, environ 3%, environ 4%, environ 5%, environ 6%) en poids de l'alliage de magnésium dopé, englobant toute valeur et sous-ensemble entre les deux ; l'alliage de magnésium dopé peut comprendre un cuivre dopant dans la gamme d'environ 6% à environ 12% (par ex., environ 6%, environ 7%, environ 8%, 25 environ 9%, environ 10%, environ 110/0, environ 12%) en poids de l'alliage de magnésium dopé, englobant toute valeur et sous-ensemble entre les deux ; et/ou l'alliage de magnésium dopé peut comprendre un fer dopant dans la gamme d'environ 2% à environ 6% (par ex., environ 2%, environ 3%, environ 4%, environ 5%, environ 6%) en poids de l'alliage de magnésium dopé, 30 englobant toute valeur et sous-ensemble entre les deux. Comme décrit ci- dessus, chacune de ces valeurs est cruciale pour les modes de réalisation de la présente divulgation pour au moins affecter le taux de dégradation de l'alliage de magnésium dopé. [0035] Des exemples d'alliages de magnésium dopés spécifiques 35 pour une utilisation dans les modes de réalisation de la présente divulgation 3025243 14 peuvent inclure, mais ne sont pas limités à, un alliage de magnésium MG dopé, un alliage de magnésium WE dopé, un alliage de magnésium AZ dopé, un alliage de magnésium AM dopé, ou un alliage de magnésium ZK dopé. Comme défini dans le présent document, un "alliage de magnésium MG dopé" est un alliage 5 comprenant au moins du magnésium, un dopant, et un matériau complémentaire éventuel, comme défini dans le présent document ; un "alliage de magnésium WE dopé" est un alliage comprenant au moins un métal de terres rares, du magnésium, un dopant, et un matériau complémentaire éventuel, comme défini dans le présent document ; un "alliage de magnésium AZ dopé" 10 est un alliage comprenant au moins de l'aluminium, du zinc, du magnésium, un dopant, et un matériau complémentaire éventuel, comme défini dans le présent document ; un "alliage de magnésium AM dopé" est un alliage comprenant au moins de l'aluminium, du manganèse, du magnésium, un dopant, et un matériau complémentaire éventuel, comme défini dans le présent document ; et un 15 "alliage de magnésium ZK" est un alliage comprenant au moins du zinc, du zirconium, du magnésium, un dopant, et un matériau complémentaire éventuel, comme défini dans le présent document. [0036] Par conséquent, chacun ou tous les alliages de magnésium MG dopé, l'alliage de magnésium WE dopé, l'alliage de magnésium AZ dopé, 20 l'alliage de magnésium AM dopé, et/ou l'alliage de magnésium ZK dopé peuvent comprendre un matériau complémentaire, ou peuvent n'avoir aucun matériau complémentaire, sans s'éloigner de l'étendue de la présente divulgation. Les alliages de magnésium dopés spécifiques sont discutés en plus grand détail ci-dessous. 25 [0037] En référence aux alliages d'aluminium dopés utilisés pour former une partie de l'outil de fond de trou 100, l'aluminium dans l'alliage d'aluminium dopé est présent à une concentration dans la gamme d'à partir d'environ 45% à environ 99% en poids de l'alliage d'aluminium dopé, englobant toute valeur et sous-ensemble entre les deux. Par exemple, des alliages de magnésium 30 convenables peuvent avoir les concentrations en aluminium d'environ 45% à environ 50%, ou d'environ 50% à environ 60%, d'environ 60% à environ 70%, ou d'environ 70% à environ 80%, ou d'environ 80% à environ 90%, ou d'environ 90% à environ 99% en poids de l'alliage d'aluminium dopé, englobant toute valeur et sous-ensemble entre les deux. Chacune de ces valeurs est 35 cruciale pour les modes de réalisation de la présente divulgation et peut 3025243 15 dépendre d'un nombre de facteurs incluant, mais pas seulement, le type d'alliage d'aluminium, la dégradabilité souhaitée de l'alliage d'aluminium, et autres. [0038] Les alliages d'aluminium dopés peuvent être des alliages 5 d'aluminium corroyés ou coulés et comprendre au moins un autre ingrédient hormis l'aluminium. Les autres ingrédients peuvent être choisis à partir d'un ou plusieurs de chacun des métaux, de non-métaux, et de combinaisons de ceux-ci décrits ci-dessus avec référence aux alliages de magnésium dopés, avec l'addition d'alliages d'aluminium dopés étant de plus capables de comprendre du 10 magnésium. [0039] Comme décrits ci-dessus, les alliages d'aluminium dopés de la présente divulgation comprennent un dopant. Le dopant peut être l'un des quelconques dopants susmentionnés dans la gamme d'environ 0,05% à environ 15% en poids de l'alliage d'aluminium dopé, ou à partir d'environ 1% à environ 15 10% en poids de l'alliage d'aluminium dopé, englobant toute valeur et sous- ensemble entre les deux. Comme exemples spécifiques, l'alliage d'aluminium dopé peut comprendre un cuivre dopant dans la gamme d'environ 8% à environ 15% (par ex., environ 8%, environ 9%, environ 10%, environ 11%, environ 12%, environ 13%, environ 14%, environ 15%) en poids de l'alliage de 20 magnésium dopé, englobant toute valeur et sous-ensemble entre les deux ; l'alliage d'aluminium dopé peut comprendre un mercure dopant dans la gamme d'environ 0,2% à environ 4% (par ex., environ 0,2%, environ 0,5%, environ 1%, environ 2%, environ 3%, environ 4%) en poids de l'alliage d'aluminium dopé, englobant toute valeur et sous-ensemble entre les deux ; l'alliage 25 d'aluminium dopé peut comprendre un nickel dopant dans la gamme d'environ 1% à environ % (par ex., environ 1%, environ 2%, environ 3%, environ 4%, environ 5%, environ 6%, environ 7%) en poids de l'alliage d'aluminium dopé, englobant toute valeur et sous-ensemble entre les deux ; l'alliage d'aluminium dopé peut comprendre un gallium dopant dans la gamme d'environ 0,2% à 30 environ 4% (par ex., environ 0,2%, environ 0,5%, environ 1%, environ 2%, environ 3%, environ 4%) en poids de l'alliage d'aluminium dopé, englobant toute valeur et sous-ensemble entre les deux ; et/ou l'alliage d'aluminium dopé peut comprendre un fer dopant dans la gamme d'environ 2% à environ 7% (par ex., environ 2%, environ 3°h, environ 4%, environ 5%, environ 6%, environ 35 7%) en poids de l'alliage d'aluminium dopé, englobant toute valeur et sous- 3025243 16 ensemble entre les deux. Comme décrit ci-dessus, chacune de ces valeurs est cruciale pour les modes de réalisation de la présente divulgation pour au moins affecter le taux de dégradation de l'alliage d'aluminium dopé. [0040] Des exemples d'alliages d'aluminium dopés spécifiques pour une 5 utilisation dans les modes de réalisation de la présente divulgation peuvent inclure, mais ne sont pas limités à, un alliage d'aluminium et de silumine dopé (également faisant référence simplement à "un alliage de silumine dopé"), un alliage d'aluminium Al-Mg dopé, un alliage d'aluminium Al-Mg-Mn dopé, un alliage d'aluminium Al-Cu dopé, un alliage d'aluminium Al-Cu-Mg dopé, un 10 alliage d'aluminium Al-Cu-Mn-Si dopé, un alliage d'aluminium AI-Cu-Mn-Mg dopé, un alliage d'aluminium AI-Cu-Mg-Si-Mn dopé, un alliage d'aluminium Al-Zn dopé, un alliage d'aluminium Al-Cu-Zn dopé, et une quelconque combinaison de ceux-ci. Comme défini dans le présent document, un "alliage d'aluminium et de silumine dopé" est un alliage comprenant au moins de silicium, de l'aluminium, 15 un dopant, et un matériau complémentaire éventuel, comme défini dans le présent document ; un "alliage d'aluminium Al-Mg dopé" est un alliage comprenant au moins de magnésium, de l'aluminium, un dopant, et un matériau complémentaire éventuel, comme défini dans le présent document ; un "alliage d'aluminium AI-Mg-Mn dopé" est un alliage comprenant au moins du 20 magnésium, du manganèse, de l'aluminium, un dopant, et un matériau complémentaire éventuel, comme défini dans le présent document ; un "alliage d'aluminium Al-Cu dopé" est un alliage comprenant au moins du cuivre, de l'aluminium, un dopant, et un matériau complémentaire éventuel, comme défini dans le présent document ; un "alliage d'aluminium Al-Cu-Mg dopé" est un 25 alliage comprenant au moins du cuivre, du magnésium, de l'aluminium, un dopant, et un matériau complémentaire éventuel, comme défini dans le présent document ; un "alliage d'aluminium Al-Cu-Mn-Si dopé" est un alliage comprenant au moins du cuivre, manganèse, silicium, aluminium, dopant, et un matériau complémentaire éventuel, comme défini dans le présent document ; un 30 "alliage d'aluminium Al-Cu-Mn-Mg dopé" est un alliage comprenant au moins du cuivre, du manganèse, du magnésium, de l'aluminium, un dopant, et un matériau complémentaire éventuel, comme défini dans le présent document ; un "alliage d'aluminium Al-Cu-Mg-Si-Mn dopé" est un alliage comprenant au moins du cuivre, du magnésium, du silicium, du manganèse, de l'aluminium, un 35 dopant, et un matériau complémentaire éventuel, comme défini dans le présent 3025243 17 document ; un "alliage d'aluminium Al-Zn dopé" est un alliage comprenant au moins du zinc, de l'aluminium, un dopant, et un matériau complémentaire éventuel, comme défini dans le présent document ; et un "alliage d'aluminium Al-Cu-Zn dopé" est un alliage comprenant au moins du cuivre, du zinc, de 5 l'aluminium, un dopant, et un matériau complémentaire éventuel, comme défini dans le présent document. [0041] Par conséquent, chacun ou tous les alliages d'aluminium et de silumine dopés, l'alliage d'aluminium Al-Mg dopé, l'alliage d'aluminium Al-Mg-Mn dopé, l'alliage d'aluminium Al-Cu dopé, l'alliage d'aluminium Al-Cu-Mg dopé, 10 l'alliage d'aluminium Al-Cu-Mn-Si dopé, l'alliage d'aluminium Al-Cu-Mn-Mg dopé, l'alliage d'aluminium Al-Cu-Mg-Si-Mn dopé, l'alliage d'aluminium Al-Zn dopé, et/ou l'alliage d'aluminium Al-Cu-Zn dopé, peuvent comprendre un matériau complémentaire, ou peuvent n'avoir aucun matériau complémentaire, sans s'éloigner de l'étendue de la présente divulgation. Les alliages d'aluminium 15 dopés spécifiques sont discutés en plus grand détail ci-dessous. [0042] Comme il sera discuté en plus grand détail en référence à un outil de fond de trou exemplaire 100 dans la FIG. 2, un ou plusieurs composants de l'outil de fond de trou 100 peuvent être fabriqués à partir d'un type d'alliage dopé ou de différent types d'alliages dopés. Par exemple, quelques 20 composants peuvent être fabriqués à partir d'un alliage dopé possédant un taux de dégradation retardé comparé à un autre composant fabriqué à partir d'un alliage dopé différent pour s'assurer que certaines parties de l'outil de fond de trou 100 se dégradent avant d'autres parties. [0043] Les alliages dopés décrits dans le présent document 25 présentent un taux de dégradation supérieur comparé aux alliages non-dopés du fait de leur composition spécifique, de la présence du dopant, de la présence des inclusions granulaires, et d'autres, ou des deux. Le dopant améliore la dégradation, ou accélère la dégradation, des alliages dopés en créant une variation dans la tension électrochimique au sein de l'alliage, qui peut être de 30 grain-à-grain, des inclusions granulaires, et autres. Une telle variation entraine la formation d'un circuit micro-galvanique au sein de l'alliage dopé qui entraine la dégradation de ceux-ci. Par exemple, la concentration en zinc d'un alliage de magnésium ZK dopé peut varier de grain-à-grain au sein de l'alliage, ce qui produit une variation granulaire dans le potentiel galvanique. Dans un autre 35 exemple, le dopant dans un alliage de magnésium AZ dopé peut mener à la 3025243 18 formation d'inclusions granulaires où les inclusions granulaires ont un potentiel galvanique légèrement différent que les grains dans l'alliage. Ces variations dans le potentiel galvanique peuvent entrainer une corrosion intensifiée, comme discuté en plus grand détail ci-dessous et représenté dans les FIGS. 3 et 4. 5 [0044] De plus, le comportement des alliages dopés décrits dans le présent document est différent en eau douce, comme défini dans le présent document, que dans une eau avec une salinité plus importante souvent utilisée comme un électrolyte pour initier ou accélérer la dégradation de celle-ci. Par exemple, un alliage d'aluminium dopé avec 1,4% de fer se dégrade 10 différemment en eau douce que dans une eau possédant une salinité supérieure à celle de l'eau douce (par ex., en eau saumâtre). Le fer dopant se sépare vers les limites de grain du fait de la migration vide dirigée vers ces limites, et forme des phases d'AI3Fe. En eau douce, le fer présent dans la phase d'AI3Fe se dissout, formant des ions qui sédimentent en tant que fer pur dans les cavités 15 par piqure. Ce fer pur facilite la réaction cathodique de la réaction de corrosion galvanique. Les ions fer en dehors des cavités par piqure sont oxydés en hydroxyde ferreux et ensuite en hydroxyde ferrique. Différemment, dans une eau avec une salinité plus importante (comparée à de l'eau douce, comme défini dans le présent document), le fer reste dans la phase d'Al3Fe et la réaction 20 cathodique est la réduction d'oxygène sur les particules d'Al3Fe. [0045] Se référant de nouveau aux alliages de magnésium dopés de la présente divulgation, les concentrations en magnésium dans chacun des alliages de magnésium dopés décrits dans le présent document peuvent varier selon les propriétés souhaitées de l'alliage. De plus, le type d'alliage de 25 magnésium dopé (par ex., MG, WE, AZ, ZK, et AM) influence la quantité souhaitée de magnésium. De plus, la quantité de magnésium, ainsi que d'autres métaux, dopants, et/ou d'autres matériaux peut affecter la résistance à la traction, la limite d'allongement, l'élongation, les propriétés thermiques, les caractéristiques de fabrication, les propriétés de corrosion, les densités, et 30 autres. [0046] Les alliages de magnésium MG dopés de la présente divulgation comprennent du magnésium dans une quantité dans la gamme d'à partir d'environ 75% à environ 99,95% en poids de l'alliage de magnésium MG dopé, englobant toute valeur et sous-ensemble entre les deux. De plus, l'alliage 35 de magnésium MG dopé comprend un dopant dans la quantité dans la gamme 3025243 19 d'à partir d'environ 0,05% à environ 15% en poids de l'alliage de magnésium MG dopé, englobant toute valeur et sous-ensemble entre les deux. Finalement, les alliages de magnésium MG dopés de la présente divulgation peuvent comprendre un matériau supplémentaire, comme défini ci-dessus et discuté ci- 5 dessous, dans une quantité dans la gamme d'à partir d'environ 0% à environ 10% en poids de l'alliage de magnésium MG dopé, englobant toute valeur et sous-ensemble entre les deux. Ceci dit, dans certains exemples, l'alliage de magnésium MG dopé ne comprend aucun matériau complémentaire. [0047] Un exemple spécifique d'un alliage de magnésium MG dopé 10 utilisé pour former au moins un composant d'un outil de fond de trou selon les modes de réalisation décrits dans le présent document comprend de 75% à 99,95% de magnésium en poids de l'alliage de magnésium MG dopé, de 0,05% à 15% de dopant en poids de l'alliage de magnésium MG dopé, et de 0% à 10% de matériau complémentaire en poids de l'alliage de magnésium MG dopé. Dans 15 un exemple, l'alliage de magnésium MG dopé utilisé pour former au moins un composant d'un outil de fond de trou selon les modes de réalisation décrits dans le présent document comprend de 80% à 99% de magnésium en poids de l'alliage de magnésium MG dopé, de 1% à 10% de dopant en poids de l'alliage de magnésium MG dopé, et de 0% à 10% de matériau complémentaire en poids 20 de l'alliage de magnésium MG dopé. [0048] Comme autre exemple spécifique, les alliages de magnésium MG dopés décrits dans le présent document comprennent de 84% à 99,9% de magnésium en poids de l'alliage de magnésium MG dopé, de 0,1°/0 à 6% d'un nickel dopant en poids de l'alliage de magnésium MG dopé, et de 0% à 10% de 25 matériau complémentaire en poids de l'alliage de magnésium MG dopé. Dans un autre mode de réalisation, les alliages de magnésium MG dopés décrits dans le présent document comprennent de 78% à 94% de magnésium en poids de l'alliage de magnésium MG dopé, de 6% à 12% d'un cuivre dopant en poids de l'alliage de magnésium MG dopé, et de 0% à 10% de matériau complémentaire 30 en poids de l'alliage de magnésium MG dopé. Dans un autre exemple, les alliages de magnésium MG dopés décrits dans le présent document comprennent de 84% à 99,9% de magnésium en poids de l'alliage de magnésium MG dopé, de 0,1% à 6% d'un nickel dopant en poids de l'alliage de magnésium MG dopé, et de 0% à 10% de matériau complémentaire en poids de l'alliage de 35 magnésium MG dopé. Dans certains modes de réalisation, les alliages de 3025243 20 magnésium MG dopés décrits dans le présent document comprennent de 84% à 98% de magnésium en poids de l'alliage de magnésium MG dopé, de 2% à 6% d'un fer dopant en poids de l'alliage de magnésium MG dopé, et de 0% à 10% de matériau complémentaire en poids de l'alliage de magnésium MG dopé. 5 [0049] Dans d'autres modes de réalisation, une combinaison d'un nickel dopant dans la gamme de 0,1% à 6%, et/ou d'un cuivre dopant dans la gamme de 6% à 12%, et/ou d'un fer dopant dans la gamme d'environ 2% à environ 6% peut être utilisée dans la formation de l'alliage de magnésium MG dopé décrit dans le présent document. 10 [0050] Les alliages de magnésium WE dopés de la présente divulgation peuvent comprendre du magnésium dans une quantité dans la gamme d'à partir d'environ 60% à environ 98,95% en poids de l'alliage de magnésium WE dopé, englobant toute valeur et sous-ensemble entre les deux. L'alliage de magnésium WE dopé peut en outre comprendre un métal de terres 15 rares dans une quantité dans la gamme d'à partir d'environ 1% à environ 15% en poids de l'alliage de magnésium WE dopé, englobant toute valeur et sous-ensemble entre les deux. Le métal de terres rares peut être choisi parmi le groupe constitué de scandium, lanthane, cérium, praséodyme, néodyme, prométhium, samarium, europium, gadolinium, dysprosium, holmium, erbium, 20 thulium, ytterbium, lutécium, yttrium, et une quelconque combinaison de ceux-ci. Dans des modes de réalisation préférés, le métal de terres rares comprend de l'yttrium. De plus, l'alliage de magnésium WE dopé peut comprendre un dopant dans la quantité dans la gamme d'à partir d'environ 0,05% à environ 15% en poids de l'alliage de magnésium WE dopé, englobant toute valeur et sous- 25 ensemble entre les deux. Finalement, les alliages de magnésium WE dopés de la présente divulgation peuvent comprendre un matériau supplémentaire, comme défini ci-dessus et discuté ci-dessous, dans une quantité dans la gamme d'à partir d'environ 0% à environ 10% en poids de l'alliage de magnésium WE dopé, englobant toute valeur et sous-ensemble entre les deux. Ceci dit, dans certains 30 exemples, l'alliage de magnésium WE dopé ne comprend aucun matériau complémentaire. [0051] Un exemple spécifique d'un alliage de magnésium WE dopé pour une utilisation dans la formation d'au moins un composant d'un outil de fond de trou selon les modes de réalisation décrits dans le présent document 35 comprend de 60% à 98,95% de magnésium en poids de l'alliage de magnésium 3025243 21 WE dopé, de 1% à 15°/0 d'un métal de terres rares en poids de l'alliage de magnésium WE dopé, de 0,05% à 15% de dopant en poids de l'alliage de magnésium WE dopé, et de 0% à 10% de matériau complémentaire en poids de l'alliage de magnésium WE dopé. Dans un exemple, l'alliage de magnésium WE 5 dopé pour une utilisation dans la formation d'au moins un composant d'un outil de fond de trou selon les modes de réalisation décrits dans le présent document comprend de 65% à 98% de magnésium en poids de l'alliage de magnésium WE dopé, de 1% à 15% d'un métal de terres rares en poids de l'alliage de magnésium WE dopé, de 1% à 10% de dopant, en poids de l'alliage de 10 magnésium WE dopé, et de 0% à 10% de matériau complémentaire en poids de l'alliage de magnésium WE dopé. [0052] Comme autre exemple spécifique, l'alliage de magnésium WE dopé comprend de 69% à 98,9% de magnésium en poids de l'alliage de magnésium WE dopé, de 1% à 15% d'un métal de terres rares en poids de 15 l'alliage de magnésium WE dopé, de 0,1% à 6% d'un nickel dopant en poids de l'alliage de magnésium WE dopé, et de 0% à 10°/0 de matériau complémentaire en poids de l'alliage de magnésium WE dopé. Dans un autre exemple, l'alliage de magnésium WE dopé comprend de 63% à 93% de magnésium en poids de l'alliage de magnésium WE dopé, de 1% à 15% d'un métal de terres rares en 20 poids de l'alliage de magnésium WE dopé, de 6% à 12°k d'un cuivre dopant en poids de l'alliage de magnésium WE dopé, et de 0% à 10°/0 de matériau complémentaire en poids de l'alliage de magnésium WE dopé. Dans certains modes de réalisation, l'alliage de magnésium WE dopé comprend de 69% à 97% de magnésium en poids de l'alliage de magnésium WE dopé, de 1% à 15% d'un 25 métal de terres rares en poids de l'alliage de magnésium WE dopé, de 2% à 6% d'un fer dopant en poids de l'alliage de magnésium WE dopé, et de 0% à 10% de matériau complémentaire en poids de l'alliage de magnésium WE dopé. [0053] Dans d'autres modes de réalisation, une combinaison d'un nickel dopant dans la gamme de 0,1% à 6%, et/ou d'un cuivre dopant dans la 30 gamme de 6% à 12%, et/ou d'un fer dopant dans la gamme d'environ 2% à environ 6% peut être utilisée dans la formation de l'alliage de magnésium WE dopé décrit dans le présent document. [0054] Les alliages de magnésium AZ dopés de la présente divulgation peuvent comprendre du magnésium dans une quantité dans la 35 gamme d'à partir d'environ 57,3% à 98,85% de magnésium en poids de l'alliage 3025243 22 de magnésium AZ dopé, englobant toute valeur et sous-ensemble entre les deux. L'alliage de magnésium AZ dopé peut en outre comprendre de l'aluminium dans une quantité dans la gamme d'à partir d'environ 1% à environ 12,7% en poids de l'alliage de magnésium AZ dopé, englobant toute valeur et sous- 5 ensemble entre les deux. L'alliage de magnésium AZ dopé peut en outre comprendre du zinc dans une quantité dans la gamme d'à partir d'environ 0,1% à environ 5% en poids de l'alliage de magnésium AZ dopé, englobant toute valeur et sous-ensemble entre les deux. De plus, l'alliage de magnésium AZ dopé peut comprendre un dopant dans la quantité dans la gamme d'à partir 10 d'environ 0,05% à environ 15% en poids de l'alliage de magnésium WE dopé, englobant toute valeur et sous-ensemble entre les deux. Finalement, les alliages de magnésium AZ dopés de la présente divulgation peuvent comprendre un matériau supplémentaire, comme défini ci-dessus et discuté ci-dessous, dans une quantité dans la gamme d'à partir d'environ 0% à environ 10% en poids de 15 l'alliage de magnésium AZ dopé, englobant toute valeur et sous-ensemble entre les deux. Ceci dit, dans certains exemples, l'alliage de magnésium AZ dopé ne comprend aucun matériau complémentaire. [0055] Un exemple spécifique d'un alliage de magnésium AZ dopé pour une utilisation dans la formation d'au moins un composant d'un outil de 20 fond de trou selon les modes de réalisation décrits dans le présent document comprend de 57,3% à 98,85% de magnésium en poids de l'alliage de magnésium AZ dopé, de 1% à 12,7% d'aluminium en poids de l'alliage de magnésium AZ dopé, de 0,1% à 5% de zinc en poids de l'alliage de magnésium AZ dopé, de 0,05% à 15% de dopant en poids de l'alliage de magnésium AZ 25 dopé, et de 0% à 10% de matériau complémentaire en poids de l'alliage de magnésium AZ dopé. Dans un exemple, l'alliage de magnésium AZ dopé pour une utilisation dans la formation d'au moins un composant d'un outil de fond de trou selon les modes de réalisation décrits dans le présent document comprend de 62,3% à 97,9% de magnésium en poids de l'alliage de magnésium AZ dopé, 30 de 1% à 12,7% d'aluminium en poids de l'alliage de magnésium AZ dopé, de 0,1% à 5% de zinc en poids de l'alliage de magnésium AZ dopé, de 1% à 10% de dopant en poids de l'alliage de magnésium AZ dopé, et de 0% à 10% de matériau complémentaire en poids de l'alliage de magnésium AZ dopé. [0056] Comme autre exemple spécifique, l'alliage de magnésium AZ 35 dopé comprend de 66,3% à 98,8% de magnésium en poids de l'alliage de 3025243 23 magnésium AZ dopé, de 1% à 12,7% d'aluminium en poids de l'alliage de magnésium AZ dopé, de 0,1% à 5% de zinc en poids de l'alliage de magnésium AZ dopé, de 0,1% à 6% d'un nickel dopant en poids de l'alliage de magnésium AZ dopé, et de 0% à 10% de matériau complémentaire en poids de l'alliage de 5 magnésium AZ dopé. Dans certains modes de réalisation, l'alliage de magnésium AZ dopé comprend de 60,3% à 92,9% de magnésium en poids de l'alliage de magnésium AZ dopé, de 1% à 12,7% d'aluminium en poids de l'alliage de magnésium AZ dopé, de 0,1% à 5% de zinc en poids de l'alliage de magnésium AZ dopé, de 6% à 12% d'un cuivre dopant en poids de l'alliage de magnésium 10 AZ dopé, et de 0% à 10% de matériau complémentaire en poids de l'alliage de magnésium AZ dopé. Dans un autre exemple spécifique, l'alliage de magnésium AZ dopé comprend de 66,3% à 96,9% de magnésium en poids de l'alliage de magnésium AZ dopé, de 1% à 12,7% d'aluminium en poids de l'alliage de magnésium AZ dopé, de 0,10/0 à 5% de zinc en poids de l'alliage de magnésium 15 AZ dopé, de 2% à 6% d'un fer dopant en poids de l'alliage de magnésium AZ dopé, et de 0% à 10% de matériau complémentaire en poids de l'alliage de magnésium AZ dopé. [0057] Dans d'autres modes de réalisation, une combinaison d'un nickel dopant dans la gamme de 0,1% à 6%, et/ou d'un cuivre dopant dans la 20 gamme de 6% à 12%, et/ou d'un fer dopant dans la gamme d'environ 2% à environ 6°h peut être utilisée dans la formation de l'alliage de magnésium AZ dopé décrit dans le présent document. [0058] Les alliages de magnésium ZK dopés de la présente divulgation peuvent comprendre du magnésium dans une quantité dans la 25 gamme d'à partir d'environ 58% à environ 98,94% en poids de l'alliage de magnésium ZK dopé, englobant toute valeur et sous-ensemble entre les deux. L'alliage de magnésium ZK dopé peut en outre comprendre du zinc dans une quantité dans la gamme d'à partir d'environ 1% à environ 12% en poids de l'alliage de magnésium ZK dopé, englobant toute valeur et sous-ensemble entre 30 les deux. L'alliage de magnésium ZK dopé peut en outre comprendre du zirconium dans une quantité dans la gamme d'à partir d'environ 0,010/0 à environ 5% en poids de l'alliage de magnésium ZK dopé, englobant toute valeur et sous-ensemble entre les deux. De plus, l'alliage de magnésium ZK dopé peut comprendre un dopant dans la quantité dans la gamme d'à partir d'environ 35 0,05% à environ 15% en poids de l'alliage de magnésium ZK dopé, englobant 3025243 24 toute valeur et sous-ensemble entre les deux. Finalement, les alliages de magnésium ZK dopés de la présente divulgation peuvent comprendre un matériau supplémentaire, comme défini ci-dessus et discuté ci-dessous, dans une quantité dans la gamme d'à partir d'environ 0% à environ 10% en poids de 5 l'alliage de magnésium ZK dopé, englobant toute valeur et sous-ensemble entre- les deux. Ceci dit, dans certains exemples, l'alliage de magnésium ZK dopé ne comprend aucun matériau complémentaire. [0059] Un exemple spécifique d'un alliage de magnésium ZK dopé pour une utilisation dans la formation d'au moins un composant d'un outil de 10 fond de trou selon les modes de réalisation décrits dans le présent document comprend de 58% à 98,94% de magnésium en poids de l'alliage de magnésium ZK dopé, de 1% à 12% de zinc en poids de l'alliage de magnésium ZK dopé, de 0,01°k à 5% de zirconium en poids de l'alliage de magnésium ZK dopé, de 0,05% à 15% du dopant en poids de l'alliage de magnésium ZK dopé, et de 0% 15 à 10% de matériau complémentaire en poids de l'alliage de magnésium ZK dopé. Dans un mode de réalisation, l'alliage de magnésium ZK dopé pour une utilisation dans la formation d'au moins un composant d'un outil de fond de trou selon les modes de réalisation décrits dans le présent document comprend de 63% à 97,99% de magnésium en poids de l'alliage de magnésium ZK dopé, de 20 1% à 12% de zinc en poids de l'alliage de magnésium ZK dopé, de 0,01% à 5% de zirconium en poids de l'alliage de magnésium ZK dopé, de 1% à 100/0 du dopant en poids de l'alliage de magnésium ZK dopé, et de 0% à 10% de matériau complémentaire en poids de l'alliage de magnésium ZK dopé. [0060] Dans d'autres exemples, l'alliage de magnésium ZK dopé 25 comprend de 67% à 98,89% de magnésium en poids de l'alliage de magnésium ZK dopé, de 1% à 12% de zinc en poids de l'alliage de magnésium ZK dopé, de 0,01% à 5% de zirconium en poids de l'alliage de magnésium ZK dopé, de 0,1% à 6% d'un nickel dopant en poids de l'alliage de magnésium ZK dopé, et de 0% à 10% de matériau complémentaire en poids de l'alliage de magnésium ZK 30 dopé. Dans encore d'autres modes de réalisation, l'alliage de magnésium ZK dopé comprend de 61% à 92,9% de magnésium en poids de l'alliage de magnésium ZK dopé, de 1% à 12% de zinc en poids de l'alliage de magnésium ZK dopé, de 0,01% à 5% de zirconium en poids de l'alliage de magnésium ZK dopé, de 6% à 12% d'un cuivre dopant en poids de l'alliage de magnésium ZK 35 dopé, et de 0% à 10% de matériau complémentaire en poids de l'alliage de 3025243 25 magnésium ZK dopé. Dans encore d'autres modes de réalisation, l'alliage de magnésium ZK dopé comprend de 67% à 96,9% de magnésium en poids de l'alliage de magnésium ZK dopé, de 1% à 12% de zinc en poids de l'alliage de magnésium ZK dopé, de 0,01% à 5% de zirconium en poids de l'alliage de 5 magnésium ZK dopé, de 2% à 6% d'un fer dopant en poids de l'alliage de magnésium ZK dopé, et de 0% à 100/0 de matériau complémentaire en poids de l'alliage de magnésium ZK dopé. [0061] Dans d'autres modes de réalisation, une combinaison d'un nickel dopant dans la gamme de 0,1% à 6%, et/ou d'un cuivre dopant dans la 10 gamme de 6% à 12%, et/ou d'un fer dopant dans la gamme d'environ 2% à environ 6% peut être utilisée dans la formation de l'alliage de magnésium ZK dopé décrit dans le présent document. [0062] Les alliages de magnésium AM dopés de la présente divulgation peuvent comprendre du magnésium dans une quantité dans la 15 gamme d'à partir d'environ 61% à environ 97,85% en poids de l'alliage de magnésium AM dopé, englobant toute valeur et sous-ensemble entre les deux. L'alliage de magnésium AM dopé peut en outre comprendre de l'aluminium dans une quantité dans la gamme d'à partir d'environ 2% à environ 10% en poids de l'alliage de magnésium AM dopé, englobant toute valeur et sous-ensemble entre 20 les deux. L'alliage de magnésium AM dopé peut en outre comprendre du manganèse dans une quantité dans la gamme d'à partir d'environ 0,1% à environ 4% en poids de l'alliage de magnésium AM dopé, englobant toute valeur et sous-ensemble entre, les deux. De plus, l'alliage de magnésium AM dopé peut comprendre un dopant dans la quantité dans la gamme d'à partir d'environ 25 0,05% à environ 15% en poids de l'alliage de magnésium AM dopé, englobant toute valeur et sous-ensemble entre les deux. Finalement, les alliages de magnésium AM dopés de la présente divulgation peuvent comprendre un matériau supplémentaire, comme défini ci-dessus et discuté ci-dessous, dans une quantité dans la gamme d'à partir d'environ 0% à environ 100/0 en poids de 30 l'alliage de magnésium AM dopé, englobant toute valeur et sous-ensemble entre les deux. Ceci dit, dans certains exemples, l'alliage de magnésium AM dopé ne comprend aucun matériau complémentaire. [0063] Dans certains modes de réalisation, l'alliage de magnésium AM dopé comprend de 61% à 97,85% de magnésium en poids de l'alliage de 35 magnésium AM dopé, de 2°k à 10% d'aluminium en poids de l'alliage de 3025243 26 magnésium dopé, de 0,1% à 4% de manganèse en poids de l'alliage de magnésium AM dopé, de 0,05% à 15% du dopant en poids de l'alliage de magnésium AM dopé, et de 0% à 10% de matériau complémentaire en poids de l'alliage de magnésium AM dopé. Dans un mode de réalisation, l'alliage de 5 magnésium AM dopé comprend de 66% à 96,9% de magnésium en poids de l'alliage de magnésium AM dopé, de 2% à 10% d'aluminium en poids de l'alliage de magnésium dopé, de 0,1% à 4% de manganèse en poids de l'alliage de magnésium AM dopé, de 1% à 10% du dopant en poids de l'alliage de magnésium AM dopé, et de 0% à 10% de matériau complémentaire en poids de 10 l'alliage de magnésium AM dopé. [0064] Dans certains modes de réalisation, l'alliage de magnésium AM dopé comprend de 70% à 97,8% de magnésium en poids de l'alliage de magnésium AM dopé, de 2% à 10% d'aluminium en poids de l'alliage de magnésium dopé, de 0,1% à 4% de manganèse en poids de l'alliage de 15 magnésium AM dopé, de 0,1% à 6% d'un nickel dopant en poids de l'alliage de magnésium AM dopé, et de 0% à 10% de matériau complémentaire en poids de l'alliage de magnésium AM dopé. Dans un autre exemple, l'alliage de magnésium AM dopé comprend de 70% à 95,9% de magnésium en poids de l'alliage de magnésium AM dopé, de 2% à 10% d'aluminium en poids de l'alliage de 20 magnésium dopé, de 0,1% à 4% de manganèse en poids de l'alliage de magnésium AM dopé, de 6% à 12% d'un cuivre dopant en poids de l'alliage de magnésium AM dopé, et de 0% à 10% de matériau complémentaire en poids de l'alliage de magnésium AM dopé. Dans encore d'autres modes de réalisation, l'alliage de magnésium AM dopé comprend de 70% à 95,9% de magnésium en 25 poids de l'alliage de magnésium AM dopé, de 2% à 10% d'aluminium en poids de l'alliage de magnésium dopé, de 0,1°/0 à 4% de manganèse en poids de l'alliage de magnésium AM dopé, de 2% à 6% d'un fer dopant en poids de l'alliage de magnésium AM dopé, et de 0% à 10°/0 de matériau complémentaire en poids de l'alliage de magnésium AM dopé. 30 [0065] Dans d'autres modes de réalisation, une combinaison d'un nickel dopant dans la gamme de 2% à 6%, et/ou d'un cuivre dopant dans la gamme de 0,1% à 12%, et/ou d'un fer dopant dans la gamme d'environ 2% à environ 6% peut être utilisée dans la formation de l'alliage de magnésium AM dopé décrit dans le présent document. 3025243 27 [0066] En référence maintenant aux alliages d'aluminium dopés de la présente divulgation, les concentrations en aluminium dans chacun des alliages d'aluminium dopés décrits dans le présent document peuvent varier selon les propriétés souhaitées de l'alliage. De plus, le type d'alliage d'aluminium 5 dopé (par ex., silumine, Al-Mg, Al-Mg-Mn, Al-Cu, Al-Cu-Mg, Al-Cu-Mn-Si, Al-Cu- Mn-Mg, Al-Cu-Mg-Si-Mn, Al-Zn, et Al-Cu-Zn) influence la quantité souhaitée d'aluminium. De plus, la quantité d'aluminium, ainsi que d'autres métaux, dopants, et/ou d'autres matériaux peut affecter la résistance à la traction, la limite d'allongement, l'élongation, les propriétés thermiques, les caractéristiques 10 de fabrication, les propriétés de corrosion, les densités, et autres. [0067] Les alliages d'aluminium et de silumine dopés de la présente divulgation peuvent comprendre de l'aluminium dans une quantité dans la gamme d'environ 62% à environ 96,95% en poids de l'alliage d'aluminium et de silumine dopé, englobant toute valeur et sous-ensemble entre les deux. L'alliage 15 d'aluminium et de silumine dopé peut en outre comprendre du silicium dans une quantité dans la gamme d'environ 3% à environ 13% en poids de l'alliage d'aluminium et de silumine dopé, englobant toute valeur et sous-ensemble entre les deux. De plus, l'alliage d'aluminium et de silumine dopé peut comprendre un dopant dans la quantité dans la gamme d'à partir d'environ 0,05% à environ 20 15% en poids de l'alliage d'aluminium et de silumine dopé, englobant toute valeur et sous-ensemble entre les deux. Finalement, les alliages d'aluminium et de silumine dopés de la présente divulgation peuvent comprendre un matériau supplémentaire, comme défini ci-dessus et discuté ci-dessous, dans une quantité dans la gamme d'à partir d'environ 0% à environ 10% en poids de l'alliage 25 d'aluminium et de silumine dopé, englobant toute valeur et sous-ensemble entre les deux. Ceci dit, dans certains exemples, l'alliage d'aluminium et de silumine dopé ne comprend aucun matériau complémentaire. [0068] Dans certains modes de réalisation, l'alliage d'aluminium et de silumine dopé comprend de 62% à 96,95% d'aluminium en poids de l'alliage 30 d'aluminium et de silumine dopé, de 3% à 13% de silicium en poids de l'alliage d'aluminium et de silumine dopé, de 0,05% à 15% du dopant en poids de l'alliage d'aluminium et de silumine dopé, et de 0% à 10% de matériau complémentaire en poids de l'alliage d'aluminium et de silumine dopé. Dans d'autres modes de réalisation, l'alliage d'aluminium et de silumine dopé 35 comprend de 67% à 96% d'aluminium en poids de l'alliage d'aluminium et de 3025243 28 silumine dopé, de 3% à 13% de silicium en poids de l'alliage d'aluminium et de silumine dopé, de 1% à 10% du dopant en poids de l'alliage d'aluminium et de silumine dopé, et de 0% à 10% de matériau complémentaire en poids de l'alliage d'aluminium et de silumine dopé. 5 [0069] Dans un autre mode de réalisation, l'alliage d'aluminium et de silumine dopé comprend de 62% à 89% d'aluminium en poids de l'alliage d'aluminium et de silumine dopé, de 3% à 13% de silicium en poids de l'alliage d'aluminium et de silumine dopé, de 8°h à 15% d'un cuivre dopant en poids de l'alliage d'aluminium et de silurnine dopé, et de 0% à 10% de matériau 10 complémentaire en poids de l'alliage d'aluminium et de silumine dopé. Dans encore un autre mode de réalisation, l'alliage d'aluminium et de silumine dopé comprend de 73% à 96,8% d'aluminium en poids de l'alliage d'aluminium et de silumine dopé, de 3% à 13% de silicium en poids de l'alliage d'aluminium et de silumine dopé, de 0,2% à 4% d'un gallium dopant en poids de l'alliage 15 d'aluminium et de silumine dopé, et de 0% à 10% de matériau complémentaire en poids de l'alliage d'aluminium et de silumine dopé. Dans un autre exemple, l'alliage d'aluminium et de silumine dopé comprend de 70% à 96% d'aluminium en poids de l'alliage d'aluminium et de silumine dopé, de 3% à 13% de silicium en poids de l'alliage d'aluminium et de silumine dopé, de 1% à 7% d'un nickel 20 dopant en poids de l'alliage d'aluminium et de silumine dopé, et de 0% à 100/0 de matériau complémentaire en poids de l'alliage d'aluminium et de silumine dopé. Dans un autre mode de réalisation, l'alliage d'aluminium et de silumine dopé comprend de 70°k à 95% d'aluminium en poids de l'alliage d'aluminium et de silumine dopé, de 3% à 13% de silicium en poids de l'alliage d'aluminium et 25 de silumine dopé, de 2% à 7% d'un fer dopant en poids de l'alliage d'aluminium et de silumine dopé, et de à% à 10% de matériau complémentaire en poids de l'alliage d'aluminium et de silumine dopé. [0070] Dans d'autres modes de réalisation, une combinaison d'un cuivre dopant dans la gamme de 8% à 15%, et/ou d'un gallium dopant dans la 30 gamme de 0,2% à 4%, et/ou d'un nickel dopant dans la gamme de 1% à 7%, et/ou d'un fer dopant dans la gamme d'environ 2% à environ 7% peut être utilisée dans la formation de l'alliage d'aluminium et de silumine dopé décrit dans le présent document. [0071] Les alliages d'aluminium Al-Mg dopés de la présente 35 divulgation peuvent comprendre de l'aluminium dans une quantité dans la 3025243 29 gamme d'environ 62% à environ 99,45% en poids de l'alliage d'aluminium Al-Mg dopé, englobant toute valeur et sous-ensemble entre les deux. L'alliage d'aluminium Al-Mg dopé peut en outre comprendre du magnésium dans une quantité dans la gamme d'environ 0,5% à environ 13% en poids de l'alliage 5 d'aluminium Al-Mg dopé, englobant toute valeur et sous-ensemble entre les deux. De plus, l'alliage d'aluminium Al-Mg dopé peut comprendre un dopant dans la quantité dans la gamme d'à partir d'environ 0,05% à environ 15% en poids de l'alliage d'aluminium Al-Mg dopé, englobant toute valeur et sous-ensemble entre les deux. Finalement, les alliages d'aluminium Al-Mg dopés de la 10 présente divulgation peuvent comprendre un matériau supplémentaire, comme défini ci-dessus et discuté ci-dessous, dans une quantité dans la gamme d'à partir d'environ 0% à environ 10% en poids de l'alliage d'aluminium Al-Mg dopé, englobant toute valeur et sous-ensemble entre les deux. Ceci dit, dans certains exemples, l'alliage d'aluminium Al-Mg dopé ne comprend aucun matériau 15 complémentaire. [0072] L'alliage d'aluminium Al-Mg dopé comprend, dans certains modes de réalisation, de 62% à 99,45% d'aluminium en poids de l'alliage d'aluminium Al-Mg dopé, de 0,5% à 13% de magnésium en poids de l'alliage d'aluminium Al-Mg dopé, de 0,05% à 1 5 % d'un dopant en poids de l'alliage 20 d'aluminium Al-Mg dopé, et de 0% à 100/0 de matériau complémentaire en poids de l'alliage d'aluminium Al-Mg dopé. Dans un autre cas, l'alliage d'aluminium AI-Mg dopé comprend, dans certains modes de réalisation, de 67% à 98,5% d'aluminium en poids de l'alliage d'aluminium Al-Mg dopé, de 0,5% à 13% de magnésium en poids de l'alliage d'aluminium Al-Mg dopé, de 1% à 100/0 d'un 25 dopant en poids de l'alliage d'aluminium Al-Mg dopé, et de 0% à 10% de matériau complémentaire en poids de l'alliage d'aluminium Al-Mg dopé. [0073] Dans certains modes de réalisation, l'alliage d'aluminium AI- Mg dopé comprend, dans certains modes de réalisation, de 62% à 91,5% d'aluminium en poids de l'alliage d'aluminium Al-Mg dopé, de 0,5% à 13% de 30 magnésium en poids de l'alliage d'aluminium Al-Mg dopé, de 8% à 15% d'un cuivre dopant en poids de l'alliage d'aluminium Al-Mg dopé, et de 0% à 10% de matériau complémentaire en poids de l'alliage d'aluminium Al-Mg dopé. Dans encore d'autres modes de réalisation, l'alliage d'aluminium Al-Mg dopé comprend, dans certains modes de réalisation, de 73% à 99,3% d'aluminium en 35 poids de l'alliage d'aluminium Al-Mg dopé, de 0,5% à 13% de magnésium en 3025243 30 poids de l'alliage d'aluminium Al-Mg dopé, de 0,2% à 4% d'un gallium dopant en poids de l'alliage d'aluminium Al-Mg dopé, et de 0% à 10% de matériau complémentaire en poids de l'alliage d'aluminium Al-Mg dopé. Dans un autre exemple, l'alliage d'aluminium Al-Mg dopé comprend, dans certains modes de 5 réalisation, de 70% à 98,5% d'aluminium en poids de l'alliage d'aluminium Al-Mg dopé, de 0,5°k à 13% de magnésium en poids de l'alliage d'aluminium Al-Mg dopé, de 1% à 7% d'un nickel dopant en poids de l'alliage d'aluminium Al-Mg dopé, et de 0% à 10% de matériau complémentaire en poids de l'alliage d'aluminium Al-Mg dopé. Dans encore un autre exemple, l'alliage d'aluminium 10 Al-Mg dopé comprend, dans certains modes de réalisation, de 67% à 98,5% d'aluminium en poids de l'alliage d'aluminium Al-Mg dopé, de 0,5% à 13% de magnésium en poids de l'alliage d'aluminium Al-Mg dopé, de 2% à 7% d'un fer dopant en poids de l'alliage d'aluminium Al-Mg dopé, et de 0% à 10% de matériau complémentaire en poids de l'alliage d'aluminium Al-Mg dopé. 15 [0074] Dans d'autres modes de réalisation, une combinaison d'un cuivre dopant dans la gamme de 8% à 15%, et/ou d'un gallium dopant dans la gamme de 0,2% à 4%, et/ou d'un nickel dopant dans la gamme de 1% à 7%, et/ou d'un fer dopant dans la gamme d'environ 2% à environ 7% peut être utilisée dans la formation de l'alliage d'aluminium Al-Mg dopé décrit dans le 20 présent document. [0075] Les alliages d'aluminium Al-Mg-Mn dopés de la présente divulgation peuvent comprendre de l'aluminium dans une quantité dans la gamme d'environ 67% à environ 99,2% en poids de l'alliage d'aluminium Al-MgMn dopé, englobant toute valeur et sous-ensemble entre les deux. L'alliage 25 d'aluminium Al-Mg-Mn dopé peut en outre comprendre du magnésium dans une quantité dans la gamme d'environ 0,5% à environ 7% en poids de l'alliage d'aluminium Al-Mg-Mn dopé, englobant toute valeur et sous-ensemble entre les deux. En outre, l'alliage d'aluminium Al-Mg-Mn dopé peut comprendre du manganèse dans une quantité dans la gamme d'environ 0,25% à environ 10/0 en 30 poids de l'alliage d'aluminium Al-Mg-Mn dopé, englobant toute valeur et sous- ensemble entre les deux. De plus, l'alliage d'aluminium Al-Mg-Mn dopé peut comprendre un dopant dans la quantité dans la gamme d'à partir d'environ 0,050/0 à environ 15% en poids de l'alliage d'aluminium Al-Mg-Mn dopé, englobant toute valeur et sous-ensemble entre les deux. Finalement, les alliages 35 d'aluminium Al-Mg-Mn dopés de la présente divulgation peuvent comprendre un 3025243 31 matériau supplémentaire, comme défini ci-dessus et discuté ci-dessous, dans une quantité dans la gamme d'à partir d'environ 0% à environ 10% en poids de l'alliage d'aluminium Al-Mg-Mn dopé, englobant toute valeur et sous-ensemble entre les deux. Ceci dit, dans certains exemples, l'alliage d'aluminium Al-Mg-Mn 5 dopé ne comprend aucun matériau complémentaire. [0076] Dans certains modes de réalisation, l'alliage d'aluminium AI- Mg-Mn comprend de 67% à 99,2% d'aluminium en poids de l'alliage d'aluminium Al-Mg-Mn dopé, de 0,5% à 7% de magnésium en poids de l'alliage d'aluminium Al-Mg-Mn dopé, de 0,25% à 1% de manganèse en poids de l'alliage d'aluminium 10 Al-Mg-Mn dopé, de 0,05% à 15% d'un dopant en poids de l'alliage d'aluminium Al-Mg-Mn dopé, et de 0% à 10% d'un matériau complémentaire en poids de l'alliage d'aluminium Al-Mg-Mn dopé. Dans d'autres modes de réalisation, l'alliage d'aluminium Al-Mg-Mn comprend de 72% à 98,25% d'aluminium en poids de l'alliage d'aluminium Al-Mg-Mn dopé, de 0,5% à 7% de magnésium en 15 poids de l'alliage d'aluminium Al-Mg-Mn dopé, de 0,25% à 1% de manganèse en poids de l'alliage d'aluminium Al-Mg-Mn dopé, de 1% à 10% d'un dopant en poids de l'alliage d'aluminium Al-Mg-Mn dopé, et de 0% à 10% d'un matériau complémentaire en poids de l'alliage d'aluminium Al-Mg-Mn dopé. Dans un autre exemple spécifique d'alliages d'aluminium Al-Mg-Mn de la présente divulgation, 20 l'alliage d'aluminium Al-Mg-Mn comprend de 67% à 91,25% d'aluminium en poids de l'alliage d'aluminium Al-Mg-Mn dopé, de 0,5% à 7% de magnésium en poids de l'alliage d'aluminium Al-Mg-Mn dopé, de 0,25% à 1% de manganèse en poids de l'alliage d'aluminium Al-Mg-Mn dopé, de 8% à 15% d'un cuivre dopant en poids de l'alliage d'aluminium Al-Mg-Mn dopé, et de 0% à 10% d'un matériau 25 complémentaire en poids de l'alliage d'aluminium Al-Mg-Mn dopé. [0077] Dans encore un autre mode de réalisation, l'alliage d'aluminium Al-Mg-Mn comprend de 78% à 99,05% d'aluminium en poids de l'alliage d'aluminium Al-Mg-Mn dopé, de 0,5% à 7% de magnésium en poids de l'alliage d'aluminium Al-Mg-Mn dopé, de 0,25% à 1% de manganèse en poids de 30 l'alliage d'aluminium Al-Mg-Mn dopé, de 0,2% à 4% d'un gallium dopant en poids de l'alliage d'aluminium Al-Mg-Mn dopé, et de 0% à 10% d'un matériau complémentaire en poids de l'alliage d'aluminium Al-Mg-Mn dopé. Dans encore un autre mode de réalisation, l'alliage d'aluminium Al-Mg-Mn comprend de 75% à 98,25% d'aluminium en poids de l'alliage d'aluminium Al-Mg-Mn dopé, de 35 0,5% à 7% de magnésium en poids de l'alliage d'aluminium Al-Mg-Mn dopé, de 3025243 32 0,25% à 1% de manganèse en poids de l'alliage d'aluminium Al-Mg-Mn dopé, de 1% à 7% d'un nickel dopant en poids de l'alliage d'aluminium Al-Mg-Mn dopé, et de 0% à 10% d'un matériau complémentaire en poids de l'alliage d'aluminium Al-Mg-Mn dopé. Dans un autre exemple, l'alliage d'aluminium Al-Mg-Mn 5 comprend de 72% à 98,25% d'aluminium en poids de l'alliage d'aluminium AI- Mg-Mn dopé, de 0,5% à 7% de magnésium en poids de l'alliage d'aluminium AIMg-Mn dopé, de 0,25% à 1% de manganèse en poids de l'alliage d'aluminium Al-Mg-Mn dopé, de 2% à 7% d'un fer dopant en poids de l'alliage d'aluminium Al-Mg-Mn dopé, et de 0% à 10% d'un matériau complémentaire en poids de 10 l'alliage d'aluminium AI-Mg-Mn dopé. [0078] Dans d'autres modes de réalisation, une combinaison d'un cuivre dopant dans la gamme de 8% à 15%, et/ou d'un gallium dopant dans la gamme de 0,2% à 4%, et/ou d'un nickel dopant dans la gamme de 1% à 7%, et/ou d'un fer dopant dans la gamme d'environ 2% à environ 7% peut être 15 utilisée dans la formation de l'alliage d'aluminium Al-Mg-Mn dopé décrit dans le présent document. [0079] Les alliages d'aluminium Al-Cu dopés de la présente divulgation peuvent comprendre de l'aluminium dans une quantité dans la gamme d'environ 64% à environ 99,85% en poids de l'alliage d'aluminium Al-Cu 20 dopé, englobant toute valeur et sous-ensemble entre les deux. Les alliages d'aluminium Al-Cu dopés peuvent en outre comprendre du cuivre dans une quantité dans la gamme d'environ 0,1°/0 à environ 110/0 en poids de l'alliage d'aluminium Al-Cu dopé, englobant toute valeur et sous-ensemble entre les deux. De plus, l'alliage d'aluminium Al-Cu dopé peut comprendre un dopant dans 25 la quantité dans la gamme d'à partir d'environ 0,05% à environ 15% en poids de l'alliage d'aluminium Al-Cu dopé, englobant toute valeur et sous-ensemble entre les deux. Finalement, les alliages d'aluminium Al-Cu dopés de la présente divulgation peuvent comprendre un matériau supplémentaire, comme défini ci-dessus et discuté ci-dessous, dans une quantité dans la gamme d'à partir 30 d'environ 0% à environ 10°/0 en poids de l'alliage d'aluminium Al-Cu dopé, englobant toute valeur et sous-ensemble entre les deux. Ceci dit, dans certains exemples, l'alliage d'aluminium Al-Cu dopé ne comprend aucun matériau complémentaire. [0080] Par conséquent, Comme exemple, l'alliage d'aluminium Al-Cu 35 décrit dans le présent document comprend de 96% à 98,9% d'aluminium en 3025243 33 poids de l'alliage d'aluminium Al-Cu dopé, de 0,1% à 11°/0 de cuivre en poids de l'alliage d'aluminium Al-Cu dopé, de 0,05% à 15% d'un dopant en poids de l'alliage d'aluminium Al-Cu dopé, et de 0% à 10% d'un matériau complémentaire en poids de l'alliage d'aluminium Al-Cu dopé. Dans un autre exemple, l'alliage 5 d'aluminium Al-Cu décrit dans le présent document comprend de 64% à 99,85% d'aluminium en poids de l'alliage d'aluminium Al-Cu dopé, de 0,1% à 11% de cuivre en poids de l'alliage d'aluminium Al-Cu dopé, de 1% à 10% d'un dopant en poids de l'alliage d'aluminium Al-Cu dopé, et de 0% à 10% d'un matériau complémentaire en poids de l'alliage d'aluminium Al-Cu dopé. 10 [ 0081 ] Comme autre exemple spécifique, l'alliage d'aluminium Al-Cu décrit dans le présent document comprend de 64% à 91,9% d'aluminium en poids de l'alliage d'aluminium Al-Cu dopé, de 0,1% à 11°/0 de cuivre en poids de l'alliage d'aluminium Al-Cu dopé, de 8% à 15% d'un cuivre dopant en poids de l'alliage d'aluminium Al-Cu dopé, et de 0% à 10% d'un matériau complémentaire 15 en poids de l'alliage d'aluminium Al-Cu dopé. On comprendra que bien que l'alliage d'aluminium Al-Cu, et d'autres alliages d'aluminium discutés dans le présent document possédant du cuivre, ont une composition d'alliage de base. Du cuivre supplémentaire ajouté à celui-ci agit comme un dopant décrit dans le présent document. Dans certains modes de réalisation, l'alliage d'aluminium AI- 20 Cu décrit dans le présent document comprend de 75% à 99,7% d'aluminium en poids de l'alliage d'aluminium Al-Cu dopé, de 0,1% à 11% de cuivre en poids de l'alliage d'aluminium Al-Cu dopé, de 0,2% à 4% d'un gallium dopant en poids de l'alliage d'aluminium Al-Cu dopé, et de 0% à 10% d'un matériau complémentaire en poids de l'alliage d'aluminium Al-Cu dopé. Dans encore d'autres exemples, les 25 alliages d'aluminium Al-Cu décrits dans le présent document comprennent de 72% à 98,9% d'aluminium en poids de l'alliage d'aluminium Al-Cu dopé, de 0,10/0 à 11% de cuivre en poids de l'alliage d'aluminium Al-Cu dopé, de 1% à 7% d'un nickel dopant en poids de l'alliage d'aluminium Al-Cu dopé, et de 0% à 10% d'un matériau complémentaire en poids de l'alliage d'aluminium Al-Cu 30 dopé. Dans encore un autre exemple, les alliages d'aluminium Al-Cu décrits dans le présent document comprennent de 72% à 97,9% d'aluminium en poids de l'alliage d'aluminium Al-Cu dopé, de 0,1°/0 à 11% de cuivre en poids de l'alliage d'aluminium Al-Cu dopé, de 2% à 7% d'un fer dopant en poids de l'alliage d'aluminium Al-Cu dopé, et de 0% à 10°/0 d'un matériau complémentaire en 35 poids de l'alliage d'aluminium Al-Cu dopé. 3025243 34 [0082] Dans d'autres modes de réalisation, une combinaison d'un cuivre dopant dans la gamme de 8% à 15%, et/ou d'un gallium dopant dans la gamme de 0,2% à 4%, et/ou d'un nickel dopant dans la gamme de 1% à 7%, et/ou d'un fer dopant dans la gamme d'environ 2% à environ 7% peut être 5 utilisée dans la formation de l'alliage d'aluminium Al-Cu dopé décrit dans le présent document. [0083] Les alliages d'aluminium Al-Cu-Mg dopés de la présente divulgation peuvent comprendre de l'aluminium dans une quantité dans la gamme d'environ 61% à environ 99,6% en poids de l'alliage d'aluminium Al-Cu 10 dopé, englobant toute valeur et sous-ensemble entre les deux. En outre, l'alliage d'aluminium Al-Cu-Mg dopé peut comprendre du cuivre dans la gamme d'environ 0,10/0 à environ 13% en poids de l'alliage d'aluminium Al-Cu-Mg dopé, englobant toute valeur et sous-ensemble entre les deux. Également, l'alliage d'aluminium Al-Cu-Mg dopé peut comprendre du magnésium dans la gamme d'environ 0,25% 15 à environ 1% en poids de l'alliage d'aluminium Al-Cu-Mg dopé, englobant toute valeur et sous-ensemble entre les deux. De plus, l'alliage d'aluminium Al-Cu-Mg dopé peut comprendre un dopant dans la quantité dans la gamme d'à partir d'environ 0,05% à environ 15% en poids de l'alliage d'aluminium Al-Cu-Mg dopé, englobant toute valeur et sous-ensemble entre les deux. Finalement, les 20 alliages d'aluminium Al-Cu-Mg dopés de la présente divulgation peuvent comprendre un matériau supplémentaire, comme défini ci-dessus et discuté ci-dessous, dans une quantité dans la gamme d'à partir d'environ 0% à environ 10% en poids de l'alliage d'aluminium Al-Cu-Mg dopé, englobant toute valeur et sous-ensemble entre les deux. Ceci dit, dans certains exemples, l'alliage 25 d'aluminium Al-Cu-Mg dopé ne comprend aucun matériau complémentaire. [0084] Dans un exemple, ainsi, l'alliage d'aluminium Al-Cu-Mg dopé comprend de 61% à 99,6% d'aluminium en poids de l'alliage d'aluminium Al-CuMg dopé, de 0,1% à 13% de cuivre en poids de l'alliage d'aluminium Al-Cu-Mg dopé, de 0,25% à 1% de magnésium en poids de l'alliage d'aluminium Al-Cu-Mg 30 dopé, de 0,050/0 à 15% d'un dopant en poids de l'alliage d'aluminium Al-Cu-Mg dopé, et de 0% à 10% d'un matériau complémentaire en poids de l'alliage d'aluminium Al-Cu-Mg dopé. Dans un autre exemple, l'alliage d'aluminium Al-CuMg dopé comprend de 66% à 98,65% d'aluminium en poids de l'alliage d'aluminium Al-Cu-Mg dopé, de 0,1% à 13% de cuivre en poids de l'alliage 35 d'aluminium Al-Cu-Mg dopé, de 0,25% à 1% de magnésium en poids de l'alliage 3025243 35 d'aluminium Al-Cu-Mg dopé, de 1% à 10% d'un dopant en poids de l'alliage d'aluminium Al-Cu-Mg dopé, et de 0% à 10% d'un matériau complémentaire en poids de l'alliage d'aluminium Al-Cu-Mg dopé. [0085] Dans un exemple spécifique, l'alliage d'aluminium Al-Cu-Mg 5 dopé comprend de 61% à 91,65% d'aluminium en poids de l'alliage d'aluminium Al-Cu-Mg dopé, de 0,1% à 13% de cuivre en poids de l'alliage d'aluminium AICu-Mg dopé, de 0,25% à 1% de magnésium en poids de l'alliage d'aluminium AICu-Mg dopé, de 8% à 15% d'un cuivre dopant en poids de l'alliage d'aluminium Al-Cu-Mg dopé, et de 0% à 10% d'un matériau complémentaire en poids de 10 l'alliage d'aluminium Al-Cu-Mg dopé. Dans un autre mode de réalisation, l'alliage d'aluminium Al-Cu-Mg dopé comprend de 72% à 99,45% d'aluminium en poids de l'alliage d'aluminium AI-Cu-Mg dopé, de 0,1% à 13% de cuivre en poids de l'alliage d'aluminium Al-Cu-Mg dopé, de 0,25% à 1% de magnésium en poids de l'alliage d'aluminium Al-Cu-Mg dopé, de 0,2% à 4% d'un gallium dopant en 15 poids de l'alliage d'aluminium Al-Cu-Mg dopé, et de 0% à 10% d'un matériau complémentaire en poids de l'alliage d'aluminium Al-Cu-Mg dopé. Comme exemple, l'alliage d'aluminium Al-Cu-Mg dopé comprend de 69% à 98,65% d'aluminium en poids de l'alliage d'aluminium Al-Cu-Mg dopé, de 0,1% à 13% de cuivre en poids de l'alliage d'aluminium Al-Cu-Mg dopé, de 0,25% à 1% de 20 magnésium en poids de l'alliage d'aluminium Al-Cu-Mg dopé, de 1% à 7% d'un nickel dopant en poids de l'alliage d'aluminium Al-Cu-Mg dopé, et de 0% à 10% d'un matériau complémentaire en poids de l'alliage d'aluminium Al-Cu-Mg dopé. Dans un exemple, l'alliage d'aluminium Al-Cu-Mg dopé comprend de 69'3/0 à 97,65% d'aluminium en poids de l'alliage d'aluminium Al-Cu-Mg dopé, de 0,1% 25 à 13% de cuivre en poids de l'alliage d'aluminium Al-Cu-Mg dopé, de 0,25% à 1% de magnésium en poids de l'alliage d'aluminium Al-Cu-Mg dopé, de 2% à 7% d'un fer dopant en poids de l'alliage d'aluminium Al-Cu-Mg dopé, et de 0% à 10% d'un matériau complémentaire en poids de l'alliage d'aluminium Al-Cu-Mg dopé. 30 [0086] Dans d'autres modes de réalisation, une combinaison d'un cuivre dopant dans la gamme de 8% à 15%, et/ou d'un gallium dopant dans la gamme de 0,2% à 4%, et/ou d'un nickel dopant dans la gamme de 1%. à 7%, et/ou d'un fer dopant dans la gamme d'environ 2% à environ 7% peut être utilisée dans la formation de l'alliage d'aluminium Al-Cu-Mg dopé décrit dans le 35 présent document. 3025243 36 [0087] Les alliages d'aluminium Al-Cu-Mn-Si de la présente divulgation peuvent comprendre de l'aluminium dans une quantité dans la gamme d'environ 68,25% à environ 99,35% en poids de l'alliage d'aluminium Al-Cu-Mn-Si dopé, englobant toute valeur et sous-ensemble entre les deux. En 5 outre, les alliages d'aluminium Al-Cu-Mn-Si peuvent comprendre du cuivre dans une quantité dans la gamme d'environ 0,1% à environ 5% en poids de l'alliage d'aluminium Al-Cu-Mn-Si dopé, englobant toute valeur et sous-ensemble entre les deux. Les alliages d'aluminium Al-Cu-Mn-Si peuvent comprendre du manganèse dans une quantité dans la gamme d'environ 0,250/0 à environ 1% en 10 poids de l'alliage d'aluminium Al-Cu-Mn-Si dopé, englobant toute valeur et sous- ensemble entre les deux. Du silicium peut en outre être inclut dans l'alliage d'aluminium Al-Cu-Mn-Si dans une quantité dans la gamme d'environ 0,25% à environ 0,75% en poids de l'alliage d'aluminium Al-Cu-Mn-Si dopé, englobant toute valeur et sous-ensemble entre les deux. De plus, l'alliage d'aluminium AI- 15 Cu-Mn-Si dopé peut comprendre un dopant dans la quantité dans la gamme d'à partir d'environ 0,05% à environ 15% en poids de l'alliage d'aluminium Al-CuMn-Si dopé, englobant toute valeur et sous-ensemble entre les deux. Finalement, les alliages d'aluminium Al-Cu-Mn-Si dopés de la présente divulgation peuvent comprendre un matériau supplémentaire, comme défini ci- 20 dessus et discuté ci-dessous, dans une quantité dans la gamme d'à partir d'environ 0% à environ 100/0 en poids de l'alliage d'aluminium Al-Cu-Mn-Si dopé, englobant toute valeur et sous-ensemble entre les deux. Ceci dit, dans certains exemples, l'alliage d'aluminium Al-Cu-Mn-Si dopé ne comprend aucun matériau complémentaire. 25 [0088] Dans un exemple, l'alliage d'aluminium Al-Cu-Mn-Si comprend de 68,25% à 99,35% d'aluminium en poids de l'alliage d'aluminium Al-Cu-Mn-Si dopé, de 0,1% à 5% de cuivre en poids de l'alliage d'aluminium AICu-Mn-Si dopé, de 0,25% à 1% de manganèse en poids de l'alliage d'aluminium Al-Cu-Mn-Si dopé, de 0,25% à 0,75% de silicium en poids de l'alliage 30 d'aluminium Al-Cu-Mn-Si dopé, de 0,05% à 15% d'un dopant en poids de l'alliage d'aluminium Al-Cu-Mn-Si dopé, et de 0% à 10% d'un matériau complémentaire en poids de l'alliage d'aluminium Al-Cu-Mn-Si dopé. Dans un autre exemple, l'alliage d'aluminium Al-Cu-Mn-Si comprend de 73,25% à 98,4% d'aluminium en poids de l'alliage d'aluminium Al-Cu-Mn-Si dopé, de 0,1% à 5% 35 de cuivre en poids de l'alliage d'aluminium AI-Cu-Mn-Si dopé, de 0,25°h à 1% de 3025243 37 manganèse en poids de l'alliage d'aluminium Al-Cu-Mn-Si dopé, de 0,25% à 0,75% de silicium en poids de l'alliage d'aluminium Al-Cu-Mn-Si dopé, de 1% à 10% d'un dopant en poids de l'alliage d'aluminium Al-Cu-Mn-Si dopé, et de 0% à 10% d'un matériau complémentaire en poids de l'alliage d'aluminium Al-Cu-Mn- 5 Si dopé. [0089] Dans un exemple, l'alliage d'aluminium Al-Cu-Mn-Si comprend de 68,25% à 91,4% d'aluminium en poids de l'alliage d'aluminium AICu-Mn-Si dopé, de 0,1% à 5% de cuivre en poids de l'alliage d'aluminium Al-CuMn-Si dopé, de 0,25% à 1% de manganèse en poids de l'alliage d'aluminium AI- 10 Cu-Mn-Si dopé, de 0,25% à 0,75% de silicium en poids de l'alliage d'aluminium Al-Cu-Mn-Si dopé, de 8% à 15% d'un cuivre dopant en poids de l'alliage d'aluminium Al-Cu-Mn-Si dopé, et de 0% à 10% d'un matériau complémentaire en poids de l'alliage d'aluminium Al-Cu-Mn-Si dopé. Dans un mode de réalisation, l'alliage d'aluminium Al-Cu-Mn-Si comprend de 79,25% à 99,2% 15 d'aluminium en poids de l'alliage d'aluminium Al-Cu-Mn-Si dopé, de 0,1% à 5% de cuivre en poids de l'alliage d'aluminium Al-Cu-Mn-Si dopé, de 0,25% à 1% de manganèse en poids de l'alliage d'aluminium Al-Cu-Mn-Si dopé, de 0,25% à 0,75% de silicium en poids de l'alliage d'aluminium Al-Cu-Mn-Si dopé, de 0,2% à 4% d'un gallium dopant en poids de l'alliage d'aluminium Al-Cu-Mn-Si dopé, et 20 de 0% à 100/0 d'un matériau complémentaire en poids de l'alliage d'aluminium Al-Cu-Mn-Si dopé. [0090] Dans encore d'autres modes de réalisation, l'alliage d'aluminium Al-Cu-Mn-Si comprend de 76,25% à 98,4% d'aluminium en poids de l'alliage d'aluminium Al-Cu-Mn-Si dopé, de 0,1°/0 à 5% de cuivre en poids de 25 l'alliage d'aluminium Al-Cu-Mn-Si dopé, de 0,25% à 1% de manganèse en poids de l'alliage d'aluminium Al-Cu-Mn-Si dopé, de 0,25% à 0,75% de silicium en poids de l'alliage d'aluminium AI-Cu-Mn-Si dopé, de 1% à 7% d'un nickel dopant en poids de l'alliage d'aluminium Al-Cu-Mn-Si dopé, et de 0% à 100/0 d'un matériau complémentaire en poids de l'alliage d'aluminium Al-Cu-Mn-Si dopé. 30 Dans encore un autre exemple, l'alliage d'aluminium Al-Cu-Mn-Si comprend de 76,25% à 97,4% d'aluminium en poids de l'alliage d'aluminium Al-Cu-Mn-Si dopé, de 0,1°/0 à 5% de cuivre en poids de l'alliage d'aluminium Al-Cu-Mn-Si dopé, de 0,25% à 1% de manganèse en poids de l'alliage d'aluminium Al-CuMn-Si dopé, de 0,25% à 0,75% de silicium en poids de l'alliage d'aluminium AI- 35 Cu-Mn-Si dopé, de 2% à 7% d'un fer dopant en poids de l'alliage d'aluminium 3025243 38 Al-Cu-Mn-Si dopé, et de 0% à 10°/0 d'un matériau complémentaire en poids de l'alliage d'aluminium Al-Cu-Mn-Si dopé. [0091] Dans d'autres modes de réalisation, une combinaison d'un cuivre dopant dans la gamme de 8% à 15%, et/ou d'un gallium dopant dans la 5 gamme de 0,2% à 4%, et/ou d'un nickel dopant dans la gamme de 1% à 7%, et/ou d'un fer dopant dans la gamme d'environ 2% à environ 7% peut être utilisée dans la formation de l'alliage d'aluminium Al-Cu-Mn-Si dopé décrit dans le présent document. [0092] Les alliages d'aluminium Al-Cu-Mn-Mg de la présente 10 divulgation peuvent comprendre de l'aluminium dans une quantité dans la gamme d'environ 70,5% à environ 99,35% en poids de l'alliage d'aluminium AICu-Mn-Mg dopé, englobant toute valeur et sous-ensemble entre les deux. En outre, les alliages d'aluminium Al-Cu-Mn-Mg peuvent comprendre du cuivre dans une quantité dans la gamme d'environ 0,1% à environ 3% en poids de l'alliage 15 d'aluminium Al-Cu-Mn-Mg dopé, englobant toute valeur et sous-ensemble entre les deux. Les alliages d'aluminium Al-Cu-Mn-Mg peuvent comprendre du manganèse dans une quantité dans la gamme d'environ 0,25% à environ 0,75% en poids de l'alliage d'aluminium Al-Cu-Mn-Mg dopé, englobant toute valeur et sous-ensemble entre les deux. Du magnésium peut en outre être inclut dans 20 l'alliage d'aluminium Al-Cu-Mn-Mg dans une quantité dans la gamme d'environ 0,250/0 à environ 0,75% en poids de l'alliage d'aluminium Al-Cu-Mn-Mg dopé, englobant toute valeur et sous-ensemble entre les deux. De plus, l'alliage d'aluminium Al-Cu-Mn-Mg dopé peut comprendre un dopant dans la quantité dans la gamme d'à partir d'environ 0,05% à environ 15% en poids de l'alliage 25 d'aluminium Al-Cu-Mn-Mg dopé, englobant toute valeur et sous-ensemble entre les deux. Finalement, les alliages d'aluminium Al-Cu-Mn-Mg dopés de la présente divulgation peuvent comprendre un matériau supplémentaire, comme défini ci-dessus et discuté ci-dessous, dans une quantité dans la gamme d'à partir d'environ 0% à environ 10°/0 en poids de l'alliage d'aluminium Al-Cu-Mn-Mg 30 dopé, englobant toute valeur et sous-ensemble entre les deux. Ceci dit, dans certains exemples, l'alliage d'aluminium Al-Cu-Mn-Mg dopé ne comprend aucun matériau complémentaire. [0093] Dans un exemple, l'alliage d'aluminium Al-Cu-Mn-Mg comprend de 70,5% à 99,35% d'aluminium en poids de l'alliage d'aluminium AI- 35 Cu-Mn-Mg dopé, de 0,1% à 3% de cuivre en poids de l'alliage d'aluminium Al- 3025243 39 Cu-Mn-Mg dopé, de 0,25% à 0,75% de manganèse en poids de l'alliage d'aluminium Al-Cu-Mn-Mg dopé, de 0,25% à 0,75% de magnésium en poids de l'alliage d'aluminium Al-Cu-Mn-Mg dopé, de 0,05% à 15% d'un dopant en poids de l'alliage d'aluminium Al-Cu-Mn-Mg dopé, et de 0% à 10% d'un matériau 5 complémentaire en poids de l'alliage d'aluminium Al-Cu-Mn-Mg dopé. Dans un autre exemple, l'alliage d'aluminium Al-Cu-Mn-Mg comprend de 75,5% à 98,4% d'aluminium en poids de l'alliage d'aluminium Al-Cu-Mn-Mg dopé, de 0,1% à 3% de cuivre en poids de l'alliage d'aluminium Al-Cu-Mn-Mg dopé, de 0,25% à 0,75% de manganèse en poids de l'alliage d'aluminium Al-Cu-Mn-Mg dopé, de 10 0,25% à 0,75% de magnésium en poids de l'alliage d'aluminium Al-Cu-Mn-Mg dopé, de 0,05% à 15% d'un dopant en poids de l'alliage d'aluminium Al-Cu-MnMg dopé, et de 0% à 10% d'un matériau complémentaire en poids de l'alliage d'aluminium Al-Cu-Mn-Mg dopé. [0094] Dans un exemple, l'alliage d'aluminium Al-Cu-Mn-Mg 15 comprend de 70,5% à 91,4% d'aluminium en poids de l'alliage d'aluminium AI- Cu-Mn-Mg dopé, de 0,1% à 3% de cuivre en poids de l'alliage d'aluminium AICu-Mn-Mg dopé, de 0,25% à 0,75% de manganèse en poids de l'alliage d'aluminium Al-Cu-Mn-Mg dopé, de 0,25% à 0,75% de magnésium en poids de l'alliage d'aluminium Al-Cu-Mn-Mg dopé, de 8% à 15% d'un cuivre dopant en 20 poids de l'alliage d'aluminium Al-Cu-Mn-Mg dopé, et de 0% à 100/0 d'un matériau complémentaire en poids de l'alliage d'aluminium Al-Cu-Mn-Mg dopé. Dans encore un autre mode de réalisation, l'alliage d'aluminium Al-Cu-Mn-Mg comprend de 81,5% à 99,2% d'aluminium en poids de l'alliage d'aluminium AICu-Mn-Mg dopé, de 0,1% à 3% de cuivre en poids de l'alliage d'aluminium AI- 25 Cu-Mn-Mg dopé, de 0,25% à 0,75% de manganèse en poids de l'alliage d'aluminium Al-Cu-Mn-Mg dopé, de 0,25% à 0,75% de magnésium en poids de l'alliage d'aluminium Al-Cu-Mn-Mg dopé, de 0,2% à 4% d'un gallium dopant en poids de l'alliage d'aluminium Al-Cu-Mn-Mg dopé, et de 0% à 10% d'un matériau complémentaire en poids de l'alliage d'aluminium Al-Cu-Mn-Mg dopé. 30 [0095] Dans un mode de réalisation, l'alliage d'aluminium Al-Cu-Mn- Mg comprend de 78,5% à 98,4% d'aluminium en poids de l'alliage d'aluminium Al-Cu-Mn-Mg dopé, de 0,1% à 3% de cuivre en poids de l'alliage d'aluminium AICu-Mn-Mg dopé, de 0,25% à 0,75% de manganèse en poids de l'alliage d'aluminium AI-Cu-Mn-Mg dopé, de 0,25% à 0,75% de magnésium en poids de 35 l'alliage d'aluminium AI-Cu-Mn-Mg dopé, de 1% à 7% d'un nickel dopant en 3025243 poids de l'alliage d'aluminium Al-Cu-Mn-Mg dopé, et de 0% à 10% d'un matériau complémentaire en poids de l'alliage d'aluminium Al-Cu-Mn-Mg dopé. Dans un autre exemple, l'alliage d'aluminium Al-Cu-Mn-Mg comprend de 78,5% à 97,4% d'aluminium en poids de l'alliage d'aluminium Al-Cu-Mn-Mg dopé, de 0,1% à 3% 5 de cuivre en poids de l'alliage d'aluminium Al-Cu-Mn-Mg dopé, de 0,25% à 0,75% de manganèse en poids de l'alliage d'aluminium Al-Cu-Mn-Mg dopé, de 0,25% à 0,75% de magnésium en poids de l'alliage d'aluminium Al-Cu-Mn-Mg dopé, de 2% à 7% d'un fer dopant en poids de l'alliage d'aluminium Al-Cu-MnMg dopé, et de 0% à 10% d'un matériau complémentaire en poids de l'alliage 10 d'aluminium Al-Cu-Mn-Mg dopé. [0096] Dans d'autres modes de réalisation, une combinaison d'un cuivre dopant dans la gamme de 8% à 15%, et/ou d'un gallium dopant dans la gamme de 0,2% à 4%, et/ou d'un nickel dopant dans la gamme de 1% à 7%, et/ou d'un fer dopant dans la gamme d'environ 2% à environ 7% peut être 15 utilisée dans la formation de l'alliage d'aluminium Al-Cu-Mn-Mg dopé décrit dans le présent document. [0097] Les alliages d'aluminium Al-Cu-Mg-Si-Mn dopés décrits dans le présent document peuvent comprendre de l'aluminium dans une quantité dans la gamme d'environ 67,5% à environ 99,49% en poids de l'alliage 20 d'aluminium Al-Cu-Mg-Si-Mn dopé, englobant toute valeur et sous-ensemble entre les deux. En outre, les alliages d'aluminium Al-Cu-Mg-Si-Mn dopés peuvent comprendre du cuivre dans une quantité dans la gamme d'environ 0,5% à environ 5% en poids de l'alliage d'aluminium Al-Cu-Mg-Si-Mn dopé, englobant toute valeur et sous-ensemble entre les deux. Du magnésium peut être inclut 25 dans l'alliage d'aluminium Al-Cu-Mg-Si-Mn dopé dans une quantité dans la gamme d'environ 0,25% à environ 2% en poids de l'alliage d'aluminium Al-CuMg-Si-Mn dopé, englobant toute valeur et sous-ensemble entre les deux. L'alliage d'aluminium Al-Cu-Mg-Si-Mn dopé peut en outre comprendre du silicium dans une quantité dans la gamme d'environ 0,1% à environ 0,4% en poids de 30 l'alliage d'aluminium Al-Cu-Mg-Si-Mn dopé, englobant toute valeur et sous- ensemble entre les deux. Du manganèse peut en outre être inclut dans l'alliage d'aluminium Al-Cu-Mg-Si-Mn dans une quantité dans la gamme d'environ 0,010/0 à environ 0,1% en poids de l'alliage d'aluminium Al-Cu-Mg-Si-Mn dopé, englobant toute valeur et sous-ensemble entre les deux. De plus, l'alliage 35 d'aluminium Al-Cu-Mg-Si-Mn dopé peut comprendre un dopant dans la quantité 3025243 41 dans la gamme d'à partir d'environ 0,05% à environ 15% en poids de l'alliage d'aluminium Al-Cu-Mg-Si-Mn dopé, englobant toute valeur et sous-ensemble entre les deux. Finalement, les alliages d'aluminium Al-Cu-Mg-Si-Mn dopés de la présente divulgation peuvent comprendre un matériau supplémentaire, comme 5 défini ci-dessus et discuté ci-dessous, dans une quantité dans la gamme d'à partir d'environ 0% à environ 10°/0 en poids de l'alliage d'aluminium Al-Cu-MgSi-Mn dopé, englobant toute valeur et sous-ensemble entre les deux. Ceci dit, dans certains exemples, l'alliage d'aluminium Al-Cu-Mg-Si-Mn dopé ne comprend aucun matériau complémentaire. 10 [0098] Par conséquent, dans certains modes de réalisation, l'alliage d'aluminium Al-Cu-Mg-Si-Mn dopé comprend de 67,5% à 99,49% d'aluminium en poids de l'alliage d'aluminium Al-Cu-Mg-Si-Mn dopé, de 0,1% à 5% de cuivre en poids de l'alliage d'aluminium Al-Cu-Mg-Si-Mn dopé, de 0,25% à 2% de magnésium en poids de l'alliage d'aluminium Al-Cu-Mg-Si-Mn dopé, de 0,1% à 15 0,4% de silicium en poids de l'alliage d'aluminium Al-Cu-Mg-Si-Mn dopé, de 0,01% à 0,1% de manganèse, de 0,05% à 15% d'un dopant en poids de l'alliage d'aluminium Al-Cu-Mg-Si-Mn dopé, et de 0% à 10% d'un matériau complémentaire. Dans d'autres modes de réalisation, l'alliage d'aluminium AICu-Mg-Si-Mn dopé comprend de 72,55% à 98,54% d'aluminium en poids de 20 l'alliage d'aluminium Al-Cu-Mg-Si-Mn dopé, de 0,1% à 5% de cuivre en poids de l'alliage d'aluminium Al-Cu-Mg-Si-Mn dopé, de 0,25% à 2% de magnésium en poids de l'alliage d'aluminium Al-Cu-Mg-Si-Mn dopé, de 0,1% à 0,4% de silicium en poids de l'alliage d'aluminium Al-Cu-Mg-Si-Mn dopé, de 0,010/0 à 0,1% de manganèse, de 1% à 10°/0 d'un dopant en poids de l'alliage d'aluminium Al-Cu- 25 Mg-Si-Mn dopé, et de 0% à 10% d'un matériau complémentaire. [0099] Dans un exemple spécifique, l'alliage d'aluminium Al-Cu-Mg- Si-Mn dopé comprend de 67,5% à 91,54% d'aluminium en poids de l'alliage d'aluminium Al-Cu-Mg-Si-Mn dopé, de 0,1% à 5% de cuivre en poids de l'alliage d'aluminium Al-Cu-Mg-Si-Mn dopé, de 0,25% à 2% de magnésium en poids de 30 l'alliage d'aluminium Al-Cu-Mg-Si-Mn dopé, de 0,1% à 0,4% de silicium en poids de l'alliage d'aluminium Al-Cu-Mg-Si-Mn dopé, de 0,01% à 0,1% de manganèse, de 8% à 15% d'un cuivre dopant en poids de l'alliage d'aluminium Al-Cu-Mg-SiMn dopé, et de 0% à 10% d'un matériau complémentaire. Dans un autre exemple spécifique, l'alliage d'aluminium Al-Cu-Mg-Si-Mn dopé comprend de 35 78,5% à 99,34% d'aluminium en poids de l'alliage d'aluminium Al-Cu-Mg-Si-Mn 3025243 42 dopé, de 0,1% à 5% de cuivre en poids de l'alliage d'aluminium Al-Cu-Mg-Si-Mn dopé, de 0,25% à 2% de magnésium en poids de l'alliage d'aluminium Al-CuMg-Si-Mn dopé, de 0,1% à 0,4% de silicium en poids de l'alliage d'aluminium AICu-Mg-Si-Mn dopé, de 0,01% à 0,1% de manganèse, de 0,2% à 4% d'un 5 gallium dopant en poids de l'alliage d'aluminium Al-Çu-Mg-Si-Mn dopé, et de 0% à 10% d'un matériau complémentaire. [0100] Dans certains cas, l'alliage d'aluminium Al-Cu-Mg-Si-Mn dopé comprend de 75,5% à 98,54% d'aluminium en poids de l'alliage d'aluminium AICu-Mg-Si-Mn dopé, de 0,1% à 5% de cuivre en poids de l'alliage d'aluminium AI- 10 Cu-Mg-Si-Mn dopé, de 0,25% à 2% de magnésium en poids de l'alliage d'aluminium Al-Cu-Mg-Si-Mn dopé, de 0,1% à 0,4% de silicium en poids de l'alliage d'aluminium Al-Cu-Mg-Si-Mn dopé, de 0,01% à 0,1% de manganèse, de 1% à 7% d'un nickel dopant en poids de l'alliage d'aluminium Al-Cu-Mg-Si-Mn dopé, et de 0% à 10% d'un matériau complémentaire. Dans un autre mode de 15 réalisation, l'alliage d'aluminium Al-Cu-Mg-Si-Mn dopé comprend de 75,5% à 97,54% d'aluminium en poids de l'alliage d'aluminium Al-Cu-Mg-Si-Mn dopé, de 0,1% à 5% de cuivre en poids de l'alliage d'aluminium Al-Cu-Mg-Si-Mn dopé, de 0,25% à 2% de magnésium en poids de l'alliage d'aluminium Al-Cu-Mg-Si-Mn dopé, de 0,1% à 0,4% de silicium en poids de l'alliage d'aluminium Al-Cu-Mg-Si- 20 Mn dopé, de 0,01% à 0,1% de manganèse, de 2% à 7% d'un fer dopant en poids de l'alliage d'aluminium Al-Cu-Mg-Si-Mn dopé, et de 0% à 10°/0 d'un matériau complémentaire. [0101] Dans d'autres modes de réalisation, une combinaison d'un cuivre dopant dans la gamme de 8% à 15%, et/ou d'un gallium dopant dans la gamme 25 de 0,2% à 4%, et/ou d'un nickel dopant dans la gamme de 1% à 7%, et/ou d'un fer dopant dans la gamme d'environ 2% à environ 7% peut être utilisée dans la formation de l'alliage d'aluminium Al-Cu-Mg-Si-Mn dopé décrit dans le présent document. [0102] Les alliages d'aluminium Al-Zn de la présente divulgation 30 peuvent comprendre de l'aluminium dans une quantité dans la gamme d'environ 45% à environ 84,95% en poids du dopé Al-Zn, englobant toute valeur et sous-ensemble entre les deux. En outre, les alliages d'aluminium Al-Zn comprennent du zinc dans une quantité dans la gamme d'environ 15% à environ 30% en poids du dopé Al-Zn, englobant toute valeur et sous-ensemble entre les deux. 35 De plus, l'alliage d'aluminium Al-Zn dopé peut comprendre un dopant dans la 3025243 43 quantité dans la gamme d'à partir d'environ 0,05% à environ 15% en poids de l'alliage d'aluminium Al-Zn dopé, englobant toute valeur et sous-ensemble entre les deux. Finalement, les alliages d'aluminium Al-Zn dopés de la présente divulgation peuvent comprendre un matériau supplémentaire, comme défini ci- 5 dessus et discuté ci-dessous, dans une quantité dans la gamme d'à partir d'environ 0% à environ 10% en poids de l'alliage d'aluminium Al-Zn dopé, englobant toute valeur et sous-ensemble entre les deux. Ceci dit, dans certains exemples, l'alliage d'aluminium Al-Zn dopé ne comprend aucun matériau complémentaire. 10 [0103] Ainsi, dans un exemple, l'alliage d'aluminium Al-Zn comprend de 45% à 84,95% d'aluminium en poids de l'alliage d'aluminium Al-Zn dopé, de 15% à 30% de zinc en poids de l'alliage d'aluminium Al-Zn dopé, de 0,05% à 15% d'un dopant en poids de l'alliage d'aluminium Al-Zn dopé, et de 0% à 10% de matériau complémentaire en poids de l'alliage d'aluminium Al-Zn dopé. Dans 15 un autre exemple, l'alliage d'aluminium Al-Zn comprend de 50% à 84% d'aluminium en poids de l'alliage d'aluminium Al-Zn dopé, de 15% à 30% de zinc en poids de l'alliage d'aluminium Al-Zn dopé, de 1% à 10% d'un dopant en poids de l'alliage d'aluminium Al-Zn dopé, et de 0% à 10% de matériau complémentaire en poids de l'alliage d'aluminium Al-Zn dopé. 20 [0104] Dans un exemple spécifique, l'alliage d'aluminium Al-Zn comprend de 45% à 77% d'aluminium en poids de l'alliage d'aluminium Al-Zn dopé, de 15% à 30% de zinc en poids de l'alliage d'aluminium Al-Zn dopé, de 8% à 15% d'un cuivre dopant en poids de l'alliage d'aluminium Al-Zn dopé, et de 0% à 10% de matériau complémentaire en poids de l'alliage d'aluminium AI- 25 Zn dopé. Comme exemple, l'alliage d'aluminium Al-Zn comprend de 56% à 84,8% d'aluminium en poids de l'alliage d'aluminium Al-Zn dopé, de 15% à 30% de zinc en poids de l'alliage d'aluminium Al-Zn dopé, de 0,2% à 4% d'un gallium dopant en poids de l'alliage d'aluminium Al-Zn dopé, et de 0% à 10% de matériau complémentaire en poids de l'alliage d'aluminium Al-Zn dopé. Dans un 30 mode de réalisation, l'alliage d'aluminium Al-Zn comprend de 53% à 84% d'aluminium en poids de l'alliage d'aluminium Al-Zn dopé, de 15% à 30% de zinc en poids de l'alliage d'aluminium Al-Zn dopé, de 1% à 7% d'un nickel dopant en poids de l'alliage d'aluminium Al-Zn dopé, et de 0% à 10% de matériau complémentaire en poids de l'alliage d'aluminium Al-Zn dopé. Dans un autre 35 mode de réalisation, l'alliage d'aluminium Al-Zn comprend de 53% à 83% 3025243 44 d'aluminium en poids de l'alliage d'aluminium Al-Zn dopé, de 15% à 30% de zinc en poids de l'alliage d'aluminium Al-Zn dopé, de 2% à 7% d'un dopant en poids de l'alliage d'aluminium Al-Zn dopé, et de 0% à 10% de matériau complémentaire en poids de l'alliage d'aluminium Al-Zn dopé. 5 [0105] Dans d'autres modes de réalisation, une combinaison d'un cuivre dopant dans la gamme de 8% à 15%, et/ou d'un gallium dopant dans la gamme de 0,2% à 4%, et/ou d'un nickel dopant dans la gamme de 1% à 7%, et/ou d'un fer dopant dans la gamme d'environ 2% à environ 7% peut être utilisée dans la formation de l'alliage d'aluminium Al-Zn dopé décrit dans le 10 présent document. [0106] L'alliage d'aluminium Al-Cu-Zn dopé décrit dans le présent document peut comprendre de l'aluminium dans une quantité dans la gamme d'environ 63% à environ 99,75% en poids de l'alliage d'aluminium Al-Cu-Zn dopé, englobant toute valeur et sous-ensemble entre les deux. En outre, l'alliage 15 d'aluminium Al-Cu-Zn dopé peut comprendre du cuivre dans une quantité dans la gamme d'environ 0,1% à environ 10% en poids de l'alliage d'aluminium AICu-Zn dopé, englobant toute valeur et sous-ensemble entre les deux. Du zinc peut être inclut dans l'alliage d'aluminium Al-Cu-Zn dans une quantité dans la gamme d'environ 0,1% à environ 2% en poids de l'alliage d'aluminium Al-Cu-Zn 20 dopé, englobant toute valeur et sous-ensemble entre les deux. De plus, l'alliage d'aluminium Al-Cu-Zn dopé peut comprendre un dopant dans la quantité dans la gamme d'à partir d'environ 0,05% à environ 15% en poids de l'alliage d'aluminium AI-Cu-Zn dopé, englobant toute valeur et sous-ensemble entre les deux. Finalement, les alliages d'aluminium Al-Cu-Zn dopés de la présente 25 divulgation peuvent comprendre un matériau supplémentaire, comme défini ci- dessus et discuté ci-dessous, dans une quantité dans la gamme d'à partir d'environ 0% à environ 10% en poids de l'alliage d'aluminium Al-Cu-Zn dopé, englobant toute valeur et sous-ensemble entre les deux. Ceci dit, dans certains exemples, l'alliage d'aluminium Al-Cu-Zn dopé ne comprend aucun matériau 30 complémentaire. [0107] Dans un exemple, l'alliage d'aluminium Al-Cu-Zn dopé comprend de 63% à 99,75% d'aluminium en poids de l'alliage d'aluminium AICu-Zn dopé, de 0,1% à 10% de cuivre en poids de l'alliage d'aluminium Al-CuZn dopé, de 0,1% à 2% de zinc en poids de l'alliage d'aluminium Al-Cu-Zn dopé, 35 de 0,05% à 15% d'un dopant en poids de l'alliage d'aluminium Al-Cu-Zn dopé, 3025243 et de 0% à 10% de matériau complémentaire en poids de l'alliage d'aluminium Al-Cu-Zn dopé. Dans un autre exemple, l'alliage d'aluminium Al-Cu-Zn dopé comprend de 68% à 98,8% d'aluminium en poids de l'alliage d'aluminium Al-Cu- Zn dopé, de 0,1% à 10% de cuivre en poids de l'alliage d'aluminium Al-Cu-Zn 5 dopé, de 0,1% à 2% de zinc en poids de l'alliage d'aluminium Al-Cu-Zn dopé, de 1% à 10% d'un dopant en poids de l'alliage d'aluminium Al-Cu-Zn dopé, et de 0% à 10% de matériau complémentaire en poids de l'alliage d'aluminium Al-CuZn dopé. [0108] Dans un exemple spécifique, l'alliage d'aluminium Al-Cu-Zn 10 dopé comprend de 63% à 91,8% d'aluminium en poids de l'alliage d'aluminium Al-Cu-Zn dopé, de 0,1% à 10% de cuivre en poids de l'alliage d'aluminium AI- Cu-Zn dopé, de 0,1% à 2% de zinc en poids de l'alliage d'aluminium Al-Cu-Zn dopé, de 8% à 15% d'un cuivre dopant en poids de l'alliage d'aluminium Al-CuZn dopé, et de 0% à 10% de matériau complémentaire en poids de l'alliage 15 d'aluminium Al-Cu-Zn dopé. Dans un mode de réalisation, l'alliage d'aluminium Al-Cu-Zn dopé comprend de 74% à 99,6% d'aluminium en poids de l'alliage d'aluminium Al-Cu-Zn dopé, de 0,1% à 10% de cuivre en poids de l'alliage d'aluminium Al-Cu-Zn dopé, de 0,1% à 2% de zinc en poids de l'alliage d'aluminium Al-Cu-Zn dopé, de 0,2% à 4% d'un gallium dopant en poids de 20 l'alliage d'aluminium AI-Cu-Zn dopé, et de 0% à 10% de matériau complémentaire en poids de l'alliage d'aluminium Al-Cu-Zn dopé. Dans un autre mode de réalisation, l'alliage d'aluminium Al-Cu-Zn dopé comprend de 71% à 98,8% d'aluminium en poids de l'alliage d'aluminium Al-Cu-Zn dopé, de 0,1% à 10% de cuivre en poids de l'alliage d'aluminium Al-Cu-Zn dopé, de 0,1% à 2% 25 de zinc en poids de l'alliage d'aluminium Al-Cu-Zn dopé, de 1% à 7% d'un nickel dopant en poids de l'alliage d'aluminium Al-Cu-Zn dopé, et de 0% à 10% de matériau complémentaire en poids de l'alliage d'aluminium Al-Cu-Zn dopé. Dans encore un autre exemple, l'alliage d'aluminium Al-Cu-Zn dopé comprend de 71% à 97,8% d'aluminium en poids de l'alliage d'aluminium Al-Cu-Zn dopé, de 0,1% 30 à 10% de cuivre en poids de l'alliage d'aluminium Al-Cu-Zn dopé, de 0,1% à 2% de zinc en poids de l'alliage d'aluminium Al-Cu-Zn dopé, de 2% à 7% d'un dopant en poids de l'alliage d'aluminium Al-Cu-Zn dopé, et de 0% à 10% de matériau complémentaire en poids de l'alliage d'aluminium Al-Cu-Zn dopé. [0109] Dans d'autres modes de réalisation, une combinaison d'un 35 cuivre dopant dans la gamme de 8% à 15%, et/ou d'un gallium dopant dans la 3025243 46 gamme de 0,2% à 4%, et/ou d'un nickel dopant dans la gamme de 1% à 7%, et/ou d'un fer dopant dans la gamme d'environ 2% à environ 7% peut être utilisée dans la formation de l'alliage d'aluminium Al-Cu-Zn dopé décrit dans le présent document. 5 [0110] Les matériaux complémentaires variés qui peuvent être inclus dans les alliages dopés décrits dans le présent document, peuvent être des produits de réaction naturels ou le transfert de matériau brut. Des exemples de tels matériaux complémentaires naturels peuvent inclure, mais ne sont pas limités à, des oxydes (par ex., oxyde de magnésium), des nitrures (par ex., 10 nitrure de magnésium), sodium, potassium, hydrogène, et autres, et une quelconque combinaison de ceux-ci. Dans d'autres modes de réalisation, les matériaux complémentaires peuvent être intentionnellement inclus dans les alliages dopés décrits dans le présent document pour conférer une qualité souhaitée. Par exemple, dans certains modes de réalisation, les matériaux 15 complémentaires intentionnellement inclus peuvent inclure, mais ne sont pas limités à, un agent de renforcement, un ralentisseur de corrosion, un accélérateur de corrosion, un agent de renforcement (i.e., pour augmenter la force ou la raideur, incluant, mais pas seulement, une fibre, des particules, un tissus de fibres, et autres, et des combinaisons de ceux-ci), silicium, calcium, 20 lithium, manganèse, étain, plomb, thorium, zirconium, béryllium, cérium, praséodyme, yttrium, et autres, et une quelconque combinaison de ceux-ci. Bien que quelques-uns de ces matériaux supplémentaires se superposent avec les éléments primaires d'un alliage dopé particulier (tels que certains dopants), ils ne sont pas considérés comme des matériaux supplémentaires sauf s'ils ne sont 25 pas un élément primaire de l'alliage dopé dans lequel ils sont inclus, comme décrit ci-dessus. Ces matériaux complémentaires intentionnellement placés peuvent, entre autres, améliorer les propriétés mécaniques de l'alliage dopé dans lequel ils sont inclus. [0111] Chaque valeur pour les éléments primaires des alliages dopés, 30 dopant, et matériau complémentaire décrit ci-dessus est cruciale pour une utilisation dans les modes de réalisation de la présente divulgation et peut dépendre d'un nombre de facteurs incluant, mais pas seulement, le type de l'outil de fond de trou et composant(s) formé(s) à partir de l'alliage dopé, le type et la quantité de dopant choisi, l'inclusion et le type de matériau 35 complémentaire, la quantité de matériau complémentaire, le taux de 3025243 47 dégradation souhaité, les conditions de la formation souterraine dans lequel l'outil de fond de trou est utilisé, et autres. [0112] Dans certains modes de réalisation, le taux de dégradation des alliages dopés décrits dans le présent document peut être dans la gamme d'à 5 partir d'environ 1% à environ 100% de son poids total par environ 24 heures dans une solution d'eau douce (par ex., du chlorure de potassium dans un fluide aqueux) à environ 93°C (200°F). Dans d'autres modes de réalisation, le taux de dissolution de l'alliage dopé peut être supérieur à environ 0,01 milligramme par centimètre carré, tel que dans la gamme d'environ 0,01 mg/cm2 à environ 2000 10 mg/cm2, par environ une heure dans une solution d'eau douce (par ex., un sel d'halogénure, tel que du chlorure de potassium ou du chlorure de sodium, dans un fluide aqueux) à environ 93°C (200°F), englobant toute valeur et sous-ensemble entre les deux. [0113] Un homme de l'art comprendra que le puits 110 de la FIG. 1 15 est simplement un exemple d'une variété importante de puits dans lequel les principes de la présente divulgation peuvent être utilisés. Par conséquent, on comprendra que les principes de cette divulgation ne sont pas nécessairement limités à certains détails du puits 110 représenté, ou les différents composants de ceux-ci, représentés dans les dessins ou par des dessins identiques décrits 20 dans le présent document. Par exemple, il n'est pas nécessaire de respecter les principes de cette divulgation pour le puits de forage 120 pour inclure une section tubée généralement verticale. Le puits 110 peut également être employé dans des puits de forage verticaux et/ou déviés, sans s'éloigner de l'étendue de la présente divulgation. En outre, il n'est pas nécessaire pour un unique outil de 25 fond de trou 100 d'être suspendu à partir du chapelet d'outils 118. [0114] De plus, il n'est pas nécessaire pour l'outil de fond de trou 100 d'être abaissé dans le puits de forage 120 en utilisant le derrick 112. Au contraire, tout autre type de dispositif convenable pour abaisser l'outil de fond de trou 100 dans le puits de forage 120 pour une implantation à un endroit 30 souhaité, ou une utilisation dans celui-ci pour effectuer une opération de fond de trou peut être utilisé sans s'éloigner de l'étendue de la présente divulgation tel que, par exemple, du matériel de forage mobile, des unités d'entretien du puits, et d'autres. Bien que pas représenté, l'outil de fond de trou 100 peut alternativement être pompé hydrauliquement dans le puits de forage et, ainsi, 3025243 48 ne pas nécessiter le chapelet d'outils 118 pour une livraison dans le puits de forage 120. [0115] En référence maintenant à la FIG. 2, avec référence continue à la FIG. 1, un type spécifique d'outil de fond de trou 100 décrit dans le présent 5 document est un dispositif d'isolation de puits de forage de type bouchon de fracturation pour une utilisation pendant une opération de stimulation/fracturation de puits. La FIG. 2 illustre une vue en coupe d'un bouchon de fracturation exemplaire 200 étant abaissé dans un puits de forage 120 sur un chapelet d'outils 118. Comme il a été mentionné précédemment, le 10 bouchon de fracturation 200 comprend généralement un corps 210 et un élément d'étanchéité 285. L'élément d'étanchéité 285, comme indiqué, comprend un élément d'étanchéité supérieur 232, un élément d'étanchéité central 234, et un élément d'étanchéité inférieur 236. On comprendra que bien que l'élément d'étanchéité 285 soit montré comme possédant trois parties (i.e., 15 l'élément d'étanchéité supérieur 232, l'élément d'étanchéité central 234, et l'élément d'étanchéité inférieur 236), tout autre nombre de parties, ou une unique partie, peut également être employée sans s'éloigner de l'étendue de la présente divulgation. [0116] Comme représenté, l'élément d'étanchéité 285 s'étend autour 20 du corps 210 ; cependant, il peut être de toute autre configuration convenable pour permettre à l'élément d'étanchéité 285 de former un joint fluide dans le puits de forage 120, sans s'éloigner de l'étendue de la présente divulgation. Par exemple, dans certains modes de réalisation, le corps peut comprendre deux sections jointes ensemble par l'élément d'étanchéité, de sorte que les deux 25 sections du corps se compressent pour permettre à l'élément d'étanchéité de former un joint fluide dans le puits de forage 120. D'autres configurations sont également convenables pour une utilisation dans les modes de réalisation décrits dans le présent document. De plus, bien que l'élément d'étanchéité 285 soit représenté comme situé dans une section centrale du corps 210, on comprendra 30 qu'il puisse être situé à n'importe quel endroit le long de la longueur du corps 210, sans s'éloigner de l'étendue de la présente divulgation. [0117] Le corps 210 du bouchon de fracturation 200 comprend un trou d'écoulement axial 205 s'étendant à travers celui-ci. Une cage 220 est formée à l'extrémité supérieure du corps 210 pour retenir une bille 225 qui agit comme 35 un clapet de retenue à sens unique. En particulier, la bille 225 scelle le trou 3025243 49 d'écoulement 205 pour empêcher l'écoulement vers le bas à travers celui-ci, mais permet l'écoulement vers le haut à travers le trou d'écoulement 205. Un ou plusieurs agents glissants 240 sont montés autour du corps 210 en-dessous de l'élément d'étanchéité 285. Les agents glissants 240 sont guidés par un 5 corps de glissement mécanique 245. Un sabot conique 250 est fourni à l'extrémité inférieure du corps 210 pour guider et protéger le bouchon de fracturation 200 pendant qu'il est abaissé dans le puits de forage 120. Une éventuelle enceinte 275 pour stocker une solution chimique peut également être montée sur le corps 210 ou peut être formée intégralement dans celui-ci. Dans 10 un mode de réalisation, l'enceinte 275 est formée d'un matériau frangible. [0118] L'un ou l'autre corps 210 et l'élément d'étanchéité 285 peuvent être composés au moins partiellement d'un alliage dopé décrit dans le présent document. De plus, des composants de l'un ou de l'autre corps 210 et l'élément d'étanchéité 285 peut être composé d'un ou de plusieurs alliages dopés. Par 15 exemple, une ou plusieurs cages 220, la bille 225, les agents glissants 240, le corps de glissement mécanique 245, le sabot conique 250, ou l'enceinte 275 peuvent être formés à partir du même ou d'un type différent d'alliage dopé, sans s'éloigner de l'étendue de la présente divulgation. De plus, bien que les composants d'un outil de fond de trou 100 (FIG. 1) soient expliqués dans le 20 présent document avec référence à un bouchon de fracturation 200, d'autres outils de forage et composants de ceux-ci peuvent être formés à partir d'un alliage dopé possédant les compositions décrites dans le présent document sans s'éloigner de l'étendue de la présente divulgation. [0119] Dans certains modes de réalisation, les alliages dopés formant 25 une partie de l'outil de fond de trou 100 (FIG. 1) peuvent être au moins partiellement encapsulés dans un second matériau (par ex., un "étui") formé à partir d'un matériau encapsulant capable de protéger ou prolonger la dégradation de l'alliage dopé (par ex., retarder la mise en contact avec un électrolyte). L'étui peut également servir à protéger l'outil de fond de trou 100 30 de l'abrasion au sein du puits de forage 120. La structure de l'étui peut être perméable, frangible, ou faite d'un matériau qui est au moins partiellement amovible à un taux souhaité au sein de l'environnement du puits de forage. Le matériau encapsulant formant l'étui peut être un matériau quelconque capable d'une utilisation dans un environnement de trou descendant et, dépendant de la 35 structure de l'étui. Par exemple, un étui frangible peut se casser comme l'outil 3025243 de fond de trou 100 est placé à un endroit souhaité dans le puits de forage 120 ou comme l'outil de fond de trou 100 est actionné, le cas échéant, alors qu'un étui perméable peut rester en place sur l'élément d'étanchéité 285 pendant qu'il forme le joint fluide. Tel qu'utilisé dans le présent document, le terme 5 "perméable" fait référence à une structure qui permet aux fluides (incluant les liquides et gaz) de passer à travers celle-ci et n'est pas limité à une configuration particulière. Des matériaux encapsulant convenables peuvent inclure, mais ne sont pas limités à, une cire, une huile siccative, un polyuréthane, un polyacrylique hydrolysé partiellement réticulé, un matériau de 10 silicate, un matériau en verre, un matériau durable inorganique, un polymère, un poly(acide lactique), un alcool polyvinylique, un chlorure de polyvinylidène, un élastomère, un thermoplastique, et une quelconque combinaison de ceux-ci. [0120] Se référant de nouveau à la FIG. 1, l'élimination de l'outil de fond de trou 100, décrit dans le présent document à partir du puits de 15 forage 120 est plus rentable et moins couteuse en temps que l'élimination des outils de forage conventionnels, ce qui demande de faire un ou plusieurs voyages dans le puits de forage 120 avec une fraise ou une foreuse pour broyer ou couper graduellement l'outil. Au lieu de cela, les outils de forage 100 décrits dans le présent document sont éliminables en exposant simplement les 20 outils 100 à un fluide d'électrolyte introduit ou à un fluide d'électrolyte produit (i.e., survenant naturellement par formation) dans l'environnement de trou descendant. Les descriptions précédentes de modes de réalisation spécifiques de l'outil de fond de trou 100, et les systèmes et méthodes pour l'élimination de l'outil biodégradable 100 à partir du puits de forage 120 ont été présentés à des 25 fins d'illustration et de description et ne visent pas à être exhaustifs ou à limiter cette divulgation aux formes précises divulguées. De nombreuses autres modifications et variations sont possibles. En particulier, le type d'outil de fond de trou 100, ou les composants particuliers qui constituent l'outil de fond de trou 100 (par ex., le corps et l'élément d'étanchéité) peuvent varier. Par 30 exemple, au lieu d'un bouchon de fracturation 200 (FIG. 2), l'outil de fond de trou 100 peut comprendre un bouchon de support, lequel est conçu pour sceller le puits de forage 120 et isoler les zones au-dessus et en-dessous du bouchon de support, ne permettant aucune communication de fluides dans une quelconque direction. Alternativement, l'outil de fond de trou dégradable 35 100 pourrait comprendre une garniture qui inclut une valve décalable de sorte 3025243 51 que la garniture puisse se comporter comme un bouchon de support pour isoler deux zones de formation, ou la valve décalable peut être ouverte pour permettre une communication de fluides à travers celle-ci. De même, l'outil de fond de trou 100 pourrait comprendre un bouchon de cimentation ou un bouchon de ciment 5 ou tout autre outil de fond de trou possédant une variété de composants. [0121] Alors que des modes de réalisation variés ont été montrés et décrits dans le présent document, des modifications peuvent être faites par un homme de l'art sans s'éloigner de l'étendue de la présente divulgation. Les modes de réalisation décrits ici sont exemplaires seulement, et ne visent pas à 10 être limitant. De nombreuses variations, combinaisons, et modifications des modes de réalisation divulguées dans le présent document sont possibles et font partie de l'étendue de la divulgation. Par conséquent, l'étendue de la protection n'est pas limitée à la description énoncée ci-dessus, mais est définie par les revendications qui suivent, que l'étendue incluant tous les équivalents du sujet 15 des revendications. [0122] Les modes de réalisation décrits dans le présent document incluent le Mode de réalisation A, le Mode de réalisation B, et le Mode de réalisation C: [0123] Mode de réalisation A: Un outil de fond de trou comprenant: 20 au moins un composant de l'outil de fond de trou fabriqué à partir d'un alliage dopé qui au moins se dégrade partiellement par micro-corrosion galvanique en présence d'eau douce, l'eau douce possédant une salinité de moins d'environ 1000 ppm, dans lequel l'alliage dopé est choisi parmi le groupe constitué d'un alliage de magnésium dopé, un alliage d'aluminium dopé, et une quelconque 25 combinaison de ceux-ci. [0124] Mode de réalisation B: un procédé comprenant: l'introduction d'un outil de fond de trou dans une formation souterraine, l'outil de fond de trou comprenant au moins un composant fabriqué à partir d'un alliage dopé choisi parmi le groupe constitué d'un alliage de magnésium dopé, d'un alliage 30 d'aluminium dopé, et d'une quelconque combinaison de ceux-ci ; effectuant une opération de fond de trou ; et se dégradant par micro-corrosion galvanique au moins une partie de l'alliage dopé dans la formation souterraine par mise en contact de l'alliage dopé avec de l'eau douce possédant une salinité de moins d'environ 1000 ppm. 3025243 52 [0125] Mode de réalisation C: un system comprenant: un chapelet d'outils connecté à un derrick et s'étendant à travers une surface dans un puits de forage dans une formation souterraine ; et un outil de fond de trou connecté au chapelet d'outils et placé dans le puits de forage, l'outil de fond de trou 5 comprenant au moins un composant fabriqué à partir d'un alliage dopé qui au moins se dégrade partiellement par micro-corrosion galvanique en présence d'eau douce, l'eau douce possédant une salinité de moins d'environ 1000 ppm, dans lequel l'alliage dopé est choisi parmi le groupe constitué d'un alliage de magnésium dopé, d'un alliage d'aluminium dopé, et d'une quelconque 10 combinaison de ceux-ci. [0126] Chacun des Modes de réalisation A, B, et C peut avoir un ou plusieurs des éléments supplémentaires suivants dans une combinaison quelconque : [0127] Élément 1: Dans lequel la salinité de l'eau douce est dans la 15 gamme d'environ 10 ppm à environ 1000 ppm. [0128] Élément 2: Dans lequel la salinité de l'eau douce provient des ions choisis parmi le groupe constitué de chlorure, sodium, nitrate, calcium, potassium, magnésium, bicarbonate, sulfate, et une quelconque combinaison de ceux-ci. 20 [0129] Élément 3: Dans lequel l'alliage dopé comprend un dopant dans la gamme d'environ 0,05% à environ 15%. [0130] Élément 4: Dans lequel l'alliage dopé comprend un dopant dans la gamme d'environ 1% à environ 10%. [0131] Élément 5: Dans lequel l'alliage dopé comprend un dopant choisi 25 parmi le groupe constitué de fer, cuivre, nickel, étain, chrome, cobalt, calcium, lithium, argent, or, palladium, gallium, mercure, et une quelconque combinaison de ceux-ci. [0132] Élément 6: Dans lequel l'alliage de magnésium dopé comprend un nickel dopant dans la gamme d'environ 2% à environ 6%, un cuivre dopant 30 dans la gamme d'environ 6% à environ 12%, et/ou un fer dopant dans la gamme d'environ 2% à environ 6°k. f0133] Élément 7: Dans lequel l'alliage d'aluminium dopé comprend un cuivre dopant dans la gamme d'environ 8% à environ 15%, un gallium dopant dans la gamme d'environ 0,2% à environ 4%, un nickel dopant dans la gamme 3025243 53 d'environ 1% à environ 7%, et/ou un fer dopant dans la gamme d'environ 2% à environ 7%. [0134] Élément 8: Dans lequel l'alliage de magnésium dopé est choisi parmi le groupe constitué d'un alliage de magnésium WE dopé, d'un alliage de 5 magnésium AZ dopé, d'un alliage de magnésium ZK dopé, d'un alliage de magnésium AM dopé, et d'Une quelconque combinaison de ceux-ci. [0135] Élément 9: Dans lequel l'alliage d'aluminium dopé est choisi parmi le groupe constitué d'un alliage d'aluminium et de silumine dopé, d'un alliage d'aluminium AI-Mg dopé, d'un alliage d'aluminium Al-Mg-Mn dopé, d'un 10 alliage d'aluminium Al-Cu dopé, d'un alliage d'aluminium Al-Cu-Mg dopé, d'un alliage d'aluminium Al-Cu-Mn-Si dopé, d'un alliage d'aluminium Al-Cu-Mn-Mg dopé, d'un alliage d'aluminium Al-Cu-Mg-Si-Mn dopé, d'un alliage d'aluminium Al-Zn dopé, d'un alliage d'aluminium Al-Cu-Zn dopé, et d'une quelconque combinaison de ceux-ci. 15 [0136] Élément 10: Dans lequel l'alliage dopé présente un taux de dégradation supérieur à environ 0,01 milligramme par centimètre cube par heure à environ 93°C. [0137] Élément 11: Dans lequel l'outil de fond de trou est choisi parmi le groupe constitué d'un dispositif d'isolation de puits de forage, d'un outil de 20 perforation, d'un outil de cimentation, d'un outil de complétion, et d'une quelconque combinaison de ceux-ci. [0138] Élément 12: Dans lequel l'outil de fond de trou est un dispositif d'isolation de puits de forage choisi parmi le groupe constitué d'un bouchon de fracturation, d'une bille de fracturation, d'une bille de réglage, d'un bouchon de 25 support, d'une garniture de puits de forage, d'un bouchon de cimentation, d'un bouchon de ciment, d'un bouchon de conduite de base, d'un bouchon de tamis à sable, d'un dispositif de régulation de débit (ICD) plug, d'un bouchon ICD autonome, d'une section de tubage, d'une colonne de tubage, et d'une quelconque combinaison de ceux-ci. 30 [0139] Élément 13: Dans lequel l'au moins un composant est choisi parmi le groupe constitué d'un mandrin d'une garniture ou d'un bouchon, d'un anneau d'espacement, d'un agent glissant, d'une cale, d'un anneau de retenue, d'une buse anti-extrusion ou de secours, d'une rampe d'orientation, d'une bille, d'un clapet, d'un siège de bille, d'un manchon, d'un boitier pour canon de 35 perforation, d'un projectile de ciment, d'un projectile de raclage, d'un élément 3025243 54 d'étanchéité, d'une cale, d'un bloc de glissement, d'un outil de diagraphie, d'un boitier, d'un mécanisme de relâche, d'un outil d'évacuation, d'un bouchon pour dispositif de régulation de débit, d'un bouchon autonome pour dispositif de régulation de débit, d'un couplage, d'un connecteur, d'un support, d'une 5 enceinte, d'une cage, d'un corps de glissement, d'un sabot conique, et d'une quelconque combinaison de ceux-ci. [0140] Purement à titre d'exemple, des combinaisons exemplaires applicables aux Modes de réalisation A, B, et/ou C incluent: 1-13 ; 1, 3, et 10 ; 11, 12, et 13 ; 2, 5, 6, et 9 ; 1 et 8 ; 2, 4, 7, et 10 ; 3 et 13 ; 5, 8, et 9 ; 2 et 6 10 ; 5, 7, et 12 ; et autres. [0141] Pour une meilleure compréhension des modes de réalisation de la présente divulgation, l'exemple suivant est donné. Dans aucun cas, l'exemple suivant doit être lu pour limiter, ou définir, l'étendue de la divulgation. 15 EXEMPLE [0142] Dans cet exemple, le taux de dégradation d'un magnésium dopé en eau douce a été évalué à 93°C (200°F). Trois échantillons d'alliage de magnésium ont été préparés possédant 0,4% de dopant, 1% de dopant, et 3% de dopant. Le dopant était un mélange de nickel, de cuivre, de fer, et d'argent. 20 Des cubes de chaque alliage de magnésium ont été placés en eau douce, comme défini dans le présent document, qui avait une salinité d'environ 88 ppm (34 ppm de sodium, 35 ppm de calcium, 5 ppm de magnésium, 4 ppm de potassium). L'eau douce et les alliages de magnésium ont été chauffés à 200°F et le poids des alliages de magnésium a été mesuré pendant le procédé de 25 dégradation. Le poids a été mesuré en éliminant les cubes d'alliage à partir de l'eau douce, leur permettant de sécher à l'air et de les mesurer avec une balance de la marque Ohaus. Comme indiqué dans la FIG. 3, l'alliage comprenant 3% de dopant possédait le taux de dégradation le plus rapide, indiquant l'importance d'inclure un dopant pour réguler le taux de dégradation. 30 [0143] En référence maintenant à la FIG. 4, en illustré est un graphique représentant le taux de dégradation de chacun des trois alliages de magnésium dopé. Le taux de corrosion a été calculé en divisant le changement de poids par la surface moyenne des alliages et le temps écoulé. Le taux de corrosion est exprimé en milligrammes per centimètre carré par heure 35 (mg/cm2/hr). 3025243 [0144] Ainsi, les systèmes et les procédés divulgués sont bien adaptés pour atteindre les fins et les avantages mentionnés ainsi que ceux qui sont inhérents à ceux-ci. Les modes de réalisation particuliers divulgués ci-dessus sont seulement illustratifs, alors que l'enseignement de la présente divulgation 5 peut être modifié et pratiqué de manières différentes mais équivalentes, apparentes à l'homme de l'art possédant le bénéfice de l'enseignement dans le présent document. En outre, aucune limitation n'est visée dans les détails de la construction ou de la conception montrés dans le présent document, autre que ceux décrits dans les revendications ci-dessous. Il est ainsi évident que les 10 modes de réalisation illustratifs particuliers divulgués ci-dessus peuvent être altérés, combinés, ou modifiés et toutes les variations sont considérées au sein de l'étendue de la présente divulgation. Les systèmes et procédés divulgués de façon illustrative dans le présent document peuvent être pratiqués convenablement en l'absence de tout élément qui n'est pas spécifiquement 15 divulgué dans le présent document et/ou tout élément éventuel divulgué dans le présent document. Alors que les compositions et procédés sont décrits en termes de "comprenant," "contenant," ou "incluant" des composants ou étapes variés, les compositions et procédés peuvent également "consister essentiellement en" ou "consister en" des composants et étapes variés. Tous les 20 nombres et gammes divulgués ci-dessus peuvent varier dans une certaine mesure. Lorsqu'une gamme numérique avec une limite inférieure et une limite supérieure est divulguée, tout nombre et toute gamme incluse relevant de la gamme est divulgué spécifiquement. En particulier, chaque gamme de valeurs (de la forme, "à partir d'environ a à environ b," ou, de façon équivalente, "à 25 partir d'approximativement a à b," or, de façon équivalente, "à partir d'approximativement a-b") divulguée dans le présent document vise à indiquer chaque nombre et gamme englobé au sein de la plus large gamme de valeurs. De même, les termes dans les revendications ont leur sens clair, ordinaire à moins qu'ils ne soient explicitement définis autrement et clairement par le 30 titulaire du brevet. S'il existe un quelconque conflit dans les usages d'un mot ou terme dans cette spécification et un ou plusieurs brevets ou d'autres documents qui peuvent être inclus dans le présent document par référence, les définitions qui sont en conformité avec cette spécification doivent être adoptées. REVENDICATIONS1. Outil de fond de trou (100) comprenant: au moins un composant de l'outil de fond de trou (100) fabriqué a partir d'un alliage dopé qui au moins se dégrade partiellement par micro-corrosion galvanique en présence d'eau douce, l'eau douce possédant une salinité de moins d'environ 1000 ppm, dans lequel l'alliage dopé est choisi parmi le groupe constitué d'un alliage de magnésium dopé, d'un alliage d'aluminium dopé, et d'une quelconque combinaison de ceux-ci. 2. Outil de fond de trou (100) selon la revendication 1, dans lequel la salinité de l'eau douce est dans la gamme d'environ 10 ppm à environ 1000 ppm. 3. Outil de fond de trou (100) selon la revendication 1, dans lequel la salinité de l'eau douce est liée aux ions choisis parmi le groupe constitué de chlorure, sodium, nitrate, calcium, potassium, magnésium, bicarbonate, sulfate, et d'une quelconque combinaison de ceux-ci. 4. Outil de fond de trou (100) selon la revendication 1, dans lequel l'alliage dopé comprend un dopant dans la gamme d'environ 0,05% à environ 15%. 5. Outil de fond de trou (100) selon la revendication 1, dans lequel l'alliage dopé comprend un dopant dans la gamme d'environ 1% à environ 10%. 6. Outil de fond de trou (100) selon la revendication 1, dans lequel l'alliage dopé comprend un dopant choisi parmi le groupe constitué de fer, cuivre, nickel, étain, chrome, cobalt, calcium, lithium, argent, or, palladium, gallium, mercure, et une quelconque combinaison de ceux-ci. 7. Outil de fond de trou (100) selon la revendication 1, dans lequel l'alliage de magnésium dopé comprend un nickel dopant dans la gamme d'environ 2% à environ 6%, un cuivre dopant dans la gamme d'environ 6% à environ 12%, et/ou un fer dopant dans la gamme d'environ 2% à environ 6%. 30 35 3025243 57 8. Outil de fond de trou (100) selon la revendication 1, dans lequel l'alliage d'aluminium dopé comprend un cuivre dopant dans la gamme d'environ 8% à environ 15%, un gallium dopant dans la gamme d'environ 0,2% à environ 4%, un nickel dopant dans la gamme d'environ 1% à environ 7%, et/ou un fer 5 dopant dans la gamme d'environ 2% à environ 7%. 9. Outil de fond de trou (100) selon la revendication 1, dans lequel l'alliage de magnésium dopé est choisi parmi le groupe constitué d'un alliage de magnésium WE dopé, d'un alliage de magnésium AZ dopé, d'un alliage de 10 magnésium ZK dopé, d'un alliage de magnésium AM dopé, et d'une quelconque combinaison de ceux-ci. 10. Outil de fond de trou (100) selon la revendication 1, dans lequel l'alliage d'aluminium dopé est choisi parmi le groupe constitué d'un alliage d'aluminium 15 et de silumine dopé, d'un alliage d'aluminium Al-Mg dopé, d'un alliage d'aluminium Al-Mg-Mn dopé, d'un alliage d'aluminium Al-Cu dopé, d'un alliage d'aluminium Al-Cu-Mg dopé, d'un alliage d'aluminium Al-Cu-Mn-Si dopé, d'un alliage d'aluminium Al-Cu-Mn-Mg dopé, d'un alliage d'aluminium Al-Cu-Mg-Si-Mn dopé, d'un alliage d'aluminium Al-Zn dopé, d'un alliage d'aluminium Al-Cu-Zn 20 dopé, et d'une quelconque combinaison de ceux-ci. 11. Outil de fond de trou (100) selon la revendication 1, dans lequel l'alliage dopé présente un taux de dégradation supérieur à environ 0,01 milligramme par centimètre cube par heure à environ 93°C. 25 12. Outil de fond de trou (100) selon la revendication 1, dans lequel l'outil de fond de trou est choisi parmi le groupe constitué d'un dispositif d'isolation de puits de forage, d'un outil de perforation, d'un outil de cimentation, d'un outil de complétion, et d'une quelconque combinaison de ceux-ci. 13. Outil de fond de trou (100) selon la revendication 1, dans lequel l'outil de fond de trou est un dispositif d'isolation de puits de forage choisi parmi le groupe constitué d'un bouchon de fracturation (200), d'une bille dé fracturation, d'une bille de réglage, d'un bouchon de support, d'une garniture de puits de forage, d'un bouchon de cimentation, d'un bouchon de ciment, d'un bouchon de 3025243 58 conduite de base, d'un bouchon de tamis à sable, d'un dispositif de régulation de débit (ICD) plug, d'un bouchon ICD autonome, d'une section de tubage, d'une colonne de tubage, et d'une quelconque combinaison de ceux-ci. 5 14. Outil de fond de trou (100) selon la revendication 1, dans lequel l'au moins un composant est choisi parmi le groupe constitué d'un mandrin d'une garniture ou d'un bouchon, d'un anneau d'espacement, d'un agent glissant, d'une cale, d'un anneau de retenue, d'une buse anti-extrusion ou de secours, d'une rampe d'orientation, d'une bille, d'un clapet, d'un siège de bille, d'un 10 manchon, d'un boitier pour canon de perforation, d'un projectile de ciment, d'un projectile de raclage, d'un élément d'étanchéité, d'une cale, d'un bloc de glissement, d'un outil de diagraphie, d'un boitier, d'un mécanisme de relâche, d'un outil d'évacuation, d'un bouchon pour dispositif de régulation de débit, d'un bouchon autonome pour dispositif de régulation de débit, d'un couplage, d'un 15 connecteur, d'un support, d'une enceinte, d'une cage, d'un corps de glissement, d'un sabot conique, et d'une quelconque combinaison de ceux-ci. 15. Procédé caractérisé en ce qu'il comprend: l'introduction d'un outil de fond de trou (100) dans une formation 20 souterraine, l'outil de fond de trou (100) comprenant au moins un composant fabriqué à partir d'un alliage dopé choisi parmi le groupe constitué d'un alliage de magnésium dopé, d'un alliage d'aluminium dopé, et d'une quelconque combinaison de ceux-ci ; la réalisation d'une opération de fond de trou ; and 25 la dégradation par micro-corrosion galvanique d'au moins une partie de l'alliage dopé dans la formation souterraine par mise en contact de l'alliage dopé avec de l'eau douce possédant une salinité de moins d'environ 1000 ppm. 16. Procédé selon la revendication 15, dans lequel la salinité de l'eau douce 30 est dans la gamme d'environ 10 ppm à environ 1000 ppm. 17. Procédé selon la revendication 15, dans lequel l'alliage dopé comprend un dopant dans la gamme d'environ 0,05% à environ 15%. 3025243 59 18. Procédé selon la revendication 15, dans lequel l'alliage dopé comprend un dopant choisi parmi le groupe constitué de fer, cuivre, nickel, étain, chrome, cobalt, calcium, lithium, argent, or, palladium, gallium, mercure, et une quelconque combinaison de ceux-ci. 5 19. Système caractérisé en ce qu'il comprend: un chapelet d'outils (118) connecté à un derrick (112) et s'étendant à travers une surface dans un puits de forage (120) dans une formation souterraine ; et 10 un outil de fond de trou (100) connecté au chapelet d'outils (118) et placé dans le puits de forage (120), l'outil de fond de trou (100) comprenant au moins un composant fabriqué à partir d'un alliage dopé qui au moins se dégrade partiellement par micro-corrosion galvanique en présence d'eau douce, l'eau douce possédant une salinité de moins d'environ 1000 ppm, 15 dans lequel l'alliage dopé est choisi parmi le groupe constitué d'un alliage de magnésium dopé, d'un alliage d'aluminium dopé, et d'une quelconque combinaison de ceux-ci. 20. Système selon la revendication 19, dans lequel la salinité de l'eau douce 20 est dans la gamme d'environ 10 ppm à environ 1000 ppm.